(57)【要約】【課題】  従来と比較して少ない層数の反射防止膜で３９０〜４３０［ｎｍ］の波長の光束と６３０〜８００［ｎｍ］の波長の光束との反射を防止する。【解決手段】  情報の記録及び／または再生を行う光ピックアップ装置１には、対物レンズ５が備えられている。対物レンズ５は、波長λ１（３９０［ｎｍ］≦λ１≦４３０［ｎｍ］）及び波長λ２（６３０［ｎｍ］≦λ２≦８００［ｎｍ］）を含む複数の波長の光束をＡＯＤ１００，ＤＶＤ２００に集光させるものである。この対物レンズ５は、レンズ本体５０と、レンズ本体５０の両面に設けられて光学機能面５２，５３を形成した反射防止膜５１とを備えている。光学機能面５２，５３に垂直に入射する光束の反射率は、波長λ１と波長λ２との間で１［％］以上の極大値を示すようになっている。【選択図】図１
2005038581.tif 000002
【特許請求の範囲】
【請求項１】
情報の記録及び／または再生を行う光ピックアップ装置に備えられ、波長λ１（３９０［ｎｍ］≦λ１≦４３０［ｎｍ］）及び波長λ２（６３０［ｎｍ］≦λ２≦８００［ｎｍ］）を含む複数の波長の光束を情報記録媒体に集光させる光学素子であって、
１つ以上の光学素子本体と、前記光学素子本体の表面に設けられて少なくとも１つの光学機能面を形成した反射防止膜とを備え、
前記光学機能面に垂直に入射する光束の反射率は、前記波長λ１と前記波長λ２との間で１［％］以上の極大値を示すことを特徴とする光学素子。
【請求項２】
請求項１記載の光学素子において、
前記複数の波長は、波長λ３（７６０［ｎｍ］≦λ３≦８００［ｎｍ］）を含み、
前記波長λ２は、６３０［ｎｍ］≦λ２≦６７０［ｎｍ］であることを特徴とする光学素子。
【請求項３】
請求項１または２記載の光学素子において、
前記光学機能面における前記波長λ１の光束の最大入出射角度θmaxは、０［°］≦θmax≦４０［°］であることを特徴とする光学素子。
【請求項４】
請求項１〜３の何れか一項に記載の光学素子において、
前記光学素子本体の屈折率ｎ0は、１．４５≦ｎ0≦１．６５であり、
前記反射防止膜に含まれる層のうち、最も前記光学素子本体側に位置する第１層は、屈折率ｎ1が１．７≦ｎ1≦２．５、光学膜厚ｎｄ1が２２５［ｎｍ］≦ｎｄ1≦２７５［ｎｍ］であり、
２番目に前記光学素子本体側に位置する第２層は、屈折率ｎ2が１．３≦ｎ2≦１．５５、光学膜厚ｎｄ2が１００［ｎｍ］≦ｎｄ2≦１５０［ｎｍ］であることを特徴とする光学素子。
【請求項５】
請求項１〜３の何れか一項に記載の光学素子において、
前記光学素子本体の屈折率ｎ0は、１．４５≦ｎ0≦１．６５であり、
前記反射防止膜に含まれる層のうち、最も前記光学素子本体側に位置する第１層は、屈折率ｎ1が１．７≦ｎ1≦２．５、光学膜厚ｎｄ1が１２５［ｎｍ］≦ｎｄ1≦１７５［ｎｍ］であり、
２番目に前記光学素子本体側に位置する第２層は、屈折率ｎ2が１．５５≦ｎ2＜１．７、光学膜厚ｎｄ2が７５［ｎｍ］≦ｎｄ2≦１２５［ｎｍ］であり、
３番目に前記光学素子本体側に位置する第３層は、屈折率ｎ3が１．３≦ｎ3＜１．５５、光学膜厚ｎｄ3が１００［ｎｍ］≦ｎｄ3≦１５０［ｎｍ］であることを特徴とする光学素子。
【請求項６】
請求項１〜３の何れか一項に記載の光学素子において、
前記光学素子本体の屈折率ｎ0は、１．４５≦ｎ0≦１．６５であり、
前記反射防止膜に含まれる層のうち、最も前記光学素子本体側に位置する第１層は、屈折率ｎ1が１．７≦ｎ1≦２．５、光学膜厚ｎｄ1が２５［ｎｍ］≦ｎｄ1≦７５［ｎｍ］であり、
２番目に前記光学素子本体側に位置する第２層は、屈折率ｎ2が１．３≦ｎ2≦１．５５、光学膜厚ｎｄ2が２５［ｎｍ］≦ｎｄ2≦７５［ｎｍ］であり、
３番目に前記光学素子本体側に位置する第３層は、屈折率ｎ3が１．７≦ｎ3≦２．５、光学膜厚ｎｄ3が２２５［ｎｍ］≦ｎｄ3≦２７５［ｎｍ］であり、
４番目に前記光学素子本体側に位置する第４層は、屈折率ｎ4が１．３≦ｎ4≦１．５５、光学膜厚ｎｄ4が１３５［ｎｍ］≦ｎｄ4≦１８５［ｎｍ］であることを特徴とする光学素子。
【請求項７】
情報の記録及び／または再生を行う光ピックアップ装置に備えられ、波長λ１（３９０［ｎｍ］≦λ１≦４３０［ｎｍ］）及び波長λ２（６３０［ｎｍ］≦λ２≦６７０［ｎｍ］）を含む複数の波長の光束を情報記録媒体に集光させる光学素子であって、
１つ以上の光学素子本体と、前記光学素子本体の表面に設けられた反射防止膜とを備え、
前記反射防止膜は、
｛（前記波長λ１の光束に対する有効径内での最大膜厚）−（前記有効径内での最小膜厚）｝／平均膜厚の値が５［％］以下となるように成膜されて、前記有効径内での最大入出射角度θmaxが０［°］≦θmax≦４０［°］である少なくとも２つの光学機能面を形成し、
これら光学機能面は、
垂直に入射する光束の波長λがλ１≦λ≦λ１＋１５[ｎｍ]である場合と、λ２≦λ≦λ２＋１５[ｎｍ]である場合とには、反射率が１［％］以下であり、
前記波長λがλ１＋１５[ｎｍ]＜λ＜λ２の範囲内の或る波長である場合に、反射率が１［％］よりも大きい極大値を示すことを特徴とする光学素子。
【請求項８】
請求項７記載の光学素子において、
前記複数の波長は波長λ３（７６０［ｎｍ］≦λ３≦８００［ｎｍ］）を含み、
前記光学機能面は、
前記波長λがλ３≦λ≦λ３＋１５[ｎｍ]である場合には、反射率が１［％］以下であることを特徴とする光学素子。
【請求項９】
情報の記録及び／または再生を行う光ピックアップ装置に備えられ、波長λ１（３９０［ｎｍ］≦λ１≦４３０［ｎｍ］）及び波長λ２（６３０［ｎｍ］≦λ２≦６７０［ｎｍ］）を含む複数の波長の光束を情報記録媒体に集光させる光学素子であって、
１つ以上の光学素子本体と、前記光学素子本体の表面に設けられた反射防止膜とを備え、
前記反射防止膜は、
｛（前記波長λ１の光束に対する有効径内での最大膜厚）−（前記有効径内での最小膜厚）｝／平均膜厚の値が５［％］以下となるように成膜されて、前記有効径内での最大入出射角度θmaxが４０［°］＜θmax＜９０［°］である少なくとも２つの光学機能面を形成し、
これら光学機能面は、
垂直に入射する光束の波長λがλ１≦λ≦λ１＋５０[ｎｍ]である場合と、λ２≦λ≦λ２＋４０[ｎｍ]である場合とには、反射率が１［％］以下であり、
前記波長λがλ１＋５０［ｎｍ］＜λ＜λ２の範囲内の或る波長である場合に、反射率が１［％］よりも大きい極大値を示すことを特徴とする光学素子。
【請求項１０】
請求項９記載の光学素子において、
前記複数の波長は波長λ３（７６０［ｎｍ］≦λ３≦８００［ｎｍ］）を含み、
前記光学機能面は、
前記波長λがλ３≦λ≦λ３＋３０[ｎｍ]である場合には、反射率が１［％］以下であることを特徴とする光学素子。
【請求項１１】
情報の記録及び／または再生を行う光ピックアップ装置に備えられ、波長λ１（３９０［ｎｍ］≦λ１≦４３０［ｎｍ］）及び波長λ２（６３０［ｎｍ］≦λ２≦６７０［ｎｍ］）を含む複数の波長の光束を情報記録媒体に集光させる光学素子であって、
１つ以上の光学素子本体と、前記光学素子本体の表面に設けられた反射防止膜とを備え、
前記反射防止膜は、
｛（前記波長λ１の光束に対する有効径内での最大膜厚）−（前記有効径内での最小膜厚）｝／平均膜厚の値が５［％］以下となるように成膜されて、前記有効径内での最大入出射角度θmaxが０［°］≦θmax≦４０［°］である第１光学機能面と、前記有効径内での最大入出射角度θmaxが４０［°］＜θmax＜９０［°］である第２光学機能面とを、それぞれ少なくとも１つ形成し、
前記第１光学機能面は、
垂直に入射する光束の波長λがλ１≦λ≦λ１＋１５[ｎｍ]である場合と、λ２≦λ≦λ２＋１５[ｎｍ]である場合とには、反射率が１［％］以下であり、
前記波長λがλ１＋１５[ｎｍ]＜λ＜λ２の範囲内の或る波長である場合に、反射率が１［％］よりも大きい極大値を示し、
前記第２光学機能面は、
前記波長λがλ１≦λ≦λ１＋５０[ｎｍ]である場合と、λ２≦λ≦λ２＋４０[ｎｍ]である場合とには、反射率が１［％］以下であり、
前記波長λがλ１＋５０［ｎｍ］＜λ＜λ２の範囲内の或る波長である場合に、反射率が１［％］よりも大きい極大値を示すことを特徴とする光学素子。
【請求項１２】
請求項１１記載の光学素子において、
前記複数の波長は波長λ３（７６０［ｎｍ］≦λ３≦８００［ｎｍ］）を含み、
前記第１光学機能面は、前記波長λがλ３≦λ≦λ３＋１５[ｎｍ]である場合には、反射率が１［％］以下であり、
前記第２光学機能面は、前記波長λがλ３≦λ≦λ３＋３０[ｎｍ]である場合には、反射率が１［％］以下であることを特徴とする光学素子。
【請求項１３】
情報の記録及び／または再生を行う光ピックアップ装置に備えられ、波長λ１（３９０［ｎｍ］≦λ１≦４３０［ｎｍ］）及び波長λ２（６３０［ｎｍ］≦λ２≦６７０［ｎｍ］）を含む複数の波長の光束を情報記録媒体に集光させる光学素子であって、
１つ以上の光学素子本体と、前記光学素子本体の表面に設けられた反射防止膜とを備え、
前記反射防止膜は、
｛（前記波長λ１の光束に対する有効径内での最大膜厚）−（前記有効径内での最小膜厚）｝／平均膜厚の値が５［％］より大きくなるように成膜されて、前記有効径内での最大入出射角度θmaxと、前記有効径内における最大面角度θ⊥maxとが
０［°］≦θmax≦４０［°］、かつ、０［°］≦θ⊥max≦４０［°］である少なくとも２つの光学機能面を形成し、
これら光学機能面は、
垂直に入射する光束の波長λがλ１≦λ≦λ１＋１５[ｎｍ]である場合と、λ２≦λ≦λ２＋１５[ｎｍ]である場合とには、反射率が１［％］以下であり、
前記波長λがλ１＋１５［ｎｍ］＜λ＜λ２の範囲内の或る波長である場合に、反射率が１［％］よりも大きい極大値を示すことを特徴とする光学素子。
【請求項１４】
請求項１３記載の光学素子において、
前記複数の波長は波長λ３（７６０［ｎｍ］≦λ３≦８００［ｎｍ］）を含み、
前記光学機能面は、前記波長λがλ３≦λ≦λ３＋１５[ｎｍ]である場合には、反射率が１［％］以下であることを特徴とする光学素子。
【請求項１５】
情報の記録及び／または再生を行う光ピックアップ装置に備えられ、波長λ１（３９０［ｎｍ］≦λ１≦４３０［ｎｍ］）及び波長λ２（６３０［ｎｍ］≦λ２≦６７０［ｎｍ］）を含む複数の波長の光束を情報記録媒体に集光させる光学素子であって、
１つ以上の光学素子本体と、前記光学素子本体の表面に設けられた反射防止膜とを備え、
前記反射防止膜は、
｛（前記波長λ１の光束に対する有効径内での最大膜厚）−（前記有効径内での最小膜厚）｝／平均膜厚の値が５［％］より大きくなるように成膜されて、前記有効径内での最大入出射角度θmaxと、前記有効径内における最大面角度θ⊥maxとが
０［°］≦θmax≦４０［°］、かつ、４０［°］＜θ⊥max＜９０［°］
または４０［°］＜θmax＜９０［°］、かつ、０［°］≦θ⊥max≦４０［°］である少なくとも２つの光学機能面を形成し、
これら光学機能面は、
垂直に入射する光束の波長λがλ１≦λ≦λ１＋５０[ｎｍ]である場合と、λ２≦λ≦λ２＋４０[ｎｍ]である場合とには、反射率が１［％］以下であり、
前記波長λがλ１＋５０［ｎｍ］＜λ＜λ２の範囲内の或る波長である場合に、反射率が１［％］よりも大きい極大値を示すことを特徴とする光学素子。
【請求項１６】
請求項１５記載の光学素子において、
前記複数の波長は波長λ３（７６０［ｎｍ］≦λ３≦８００［ｎｍ］）を含み、
前記光学機能面は、前記波長λがλ３≦λ≦λ３＋３０[ｎｍ]である場合には、反射率が１［％］以下であることを特徴とする光学素子。
【請求項１７】
情報の記録及び／または再生を行う光ピックアップ装置に備えられ、波長λ１（３９０［ｎｍ］≦λ１≦４３０［ｎｍ］）及び波長λ２（６３０［ｎｍ］≦λ２≦６７０［ｎｍ］）を含む複数の波長の光束を情報記録媒体に集光させる光学素子であって、
１つ以上の光学素子本体と、前記光学素子本体の表面に設けられた反射防止膜とを備え、
前記反射防止膜は、
｛（前記波長λ１の光束に対する有効径内での最大膜厚）−（前記有効径内での最小膜厚）｝／平均膜厚の値が５［％］より大きくなるように成膜されて、前記有効径内での最大入出射角度θmaxと、前記有効径内における最大面角度θ⊥maxとが
０［°］≦θmax≦４０［°］、かつ、０［°］≦θ⊥max≦４０［°］である少なくとも１つの第１光学機能面と、
０［°］≦θmax≦４０［°］、かつ、４０［°］＜θ⊥max＜９０［°］
または４０［°］＜θmax＜９０［°］、かつ、０［°］≦θ⊥max≦４０［°］である少なくとも１つの第２光学機能面とを形成し、
前記第１光学機能面は、
垂直に入射する光束の波長λがλ１≦λ≦λ１＋１５[ｎｍ]である場合と、λ２≦λ≦λ２＋１５[ｎｍ]である場合とには、反射率が１［％］以下であり、
前記波長λがλ１＋１５［ｎｍ］＜λ＜λ２の範囲内の或る波長である場合に、反射率が１［％］よりも大きい極大値を示し、
前記第２光学機能面は、
前記波長λがλ１≦λ≦λ１＋５０[ｎｍ]である場合と、λ２≦λ≦λ２＋４０[ｎｍ]である場合とには、反射率が１［％］以下であり、
前記波長λがλ１＋５０［ｎｍ］＜λ＜λ２の範囲内の或る波長である場合に、反射率が１［％］よりも大きい極大値を示すことを特徴とする光学素子。
【請求項１８】
請求項１７記載の光学素子において、
前記複数の波長は波長λ３（７６０［ｎｍ］≦λ３≦８００［ｎｍ］）を含み、
前記第１光学機能面は、前記波長λがλ３≦λ≦λ３＋１５[ｎｍ]である場合には、反射率が１［％］以下であり、
前記第２光学機能面は、前記波長λがλ３≦λ≦λ３＋３０[ｎｍ]である場合には、反射率が１［％］以下であることを特徴とする光学素子。
【請求項１９】
情報の記録及び／または再生を行う光ピックアップ装置に備えられ、波長λ１（３９０［ｎｍ］≦λ１≦４３０［ｎｍ］）及び波長λ２（６３０［ｎｍ］≦λ２≦６７０［ｎｍ］）を含む複数の波長の光束を情報記録媒体に集光させる光学素子であって、
１つ以上の光学素子本体と、前記光学素子本体の表面に設けられた反射防止膜とを備え、
前記反射防止膜は、
｛（前記波長λ１の光束に対する有効径内での最大膜厚）−（前記有効径内での最小膜厚）｝／平均膜厚の値が５［％］より大きくなるように成膜されて、前記有効径内での最大入出射角度θmaxと、前記有効径内における最大面角度θ⊥maxとが
０［°］≦θmax≦４０［°］、かつ、０［°］≦θ⊥max≦４０［°］である少なくとも１つの第１光学機能面と、
４０［°］＜θmax＜９０［°］、かつ、４０［°］＜θ⊥max＜９０［°］である少なくとも１つの第２光学機能面とを形成し
前記第１光学機能面は、
垂直に入射する光束の波長λがλ１≦λ≦λ１＋１５[ｎｍ]である場合と、λ２≦λ≦λ２＋１５[ｎｍ]である場合とには、反射率が１［％］以下であり、
前記波長λがλ１＋１５［ｎｍ］＜λ＜λ２の範囲内の或る波長である場合に、反射率が１［％］よりも大きい極大値を示し、
前記第２光学機能面は、
前記波長λがλ１≦λ≦λ２＋１３０[ｎｍ]である場合には、反射率が１．５［％］以下であることを特徴とする光学素子。
【請求項２０】
請求項１９記載の光学素子において、
前記複数の波長は波長λ３（７６０［ｎｍ］≦λ３≦８００［ｎｍ］）を含み、
前記第１光学機能面は、前記波長λがλ３≦λ≦λ３＋１５[ｎｍ]である場合には、反射率が１［％］以下であり、
前記第２光学機能面は、前記波長λがλ１≦λ≦λ３＋１２０[ｎｍ]である場合には、反射率が１．５［％］以下であることを特徴とする光学素子。
【請求項２１】
情報の記録及び／または再生を行う光ピックアップ装置に備えられ、波長λ１（３９０［ｎｍ］≦λ１≦４３０［ｎｍ］）及び波長λ２（６３０［ｎｍ］≦λ２≦６７０［ｎｍ］）を含む複数の波長の光束を情報記録媒体に集光させる光学素子であって、
１つ以上の光学素子本体と、前記光学素子本体の表面に設けられた反射防止膜とを備え、
前記反射防止膜は、
｛（前記波長λ１の光束に対する有効径内での最大膜厚）−（前記有効径内での最小膜厚）｝／平均膜厚の値が５［％］より大きくなるように成膜されて、前記有効径内での最大入出射角度θmaxと、前記有効径内における最大面角度θ⊥maxとが
０［°］≦θmax≦４０［°］、かつ、４０［°］＜θ⊥max＜９０［°］
または４０［°］＜θmax＜９０［°］、かつ、０［°］≦θ⊥max≦４０［°］である少なくとも１つの第１光学機能面と、
４０［°］＜θmax＜９０［°］、かつ、４０［°］＜θ⊥max＜９０［°］である少なくとも１つの第２光学機能面とを形成し、
前記第１光学機能面は、
垂直に入射する光束の波長λがλ１≦λ≦λ１＋５０[ｎｍ]である場合と、λ２≦λ≦λ２＋４０[ｎｍ]である場合とには、反射率が１［％］以下であり、
前記波長λがλ１＋５０[ｎｍ]＜λ＜λ２の範囲内の或る波長である場合に、反射率が１［％］よりも大きい極大値を示し、
前記第２光学機能面は、
前記波長λがλ１≦λ≦λ２＋１３０[ｎｍ]である場合には、反射率が１．５［％］以下であることを特徴とする光学素子。
【請求項２２】
請求項２１記載の光学素子において、
前記複数の波長は波長λ３（７６０［ｎｍ］≦λ３≦８００［ｎｍ］）を含み、
前記第１光学機能面は、前記波長λがλ３≦λ≦λ３＋３０ [ｎｍ]である場合には、反射率が１［％］以下であり、
前記第２光学機能面は、前記波長λがλ１≦λ≦λ３＋１２０[ｎｍ]である場合には、反射率が１．５［％］以下であることを特徴とする光学素子。
【請求項２３】
情報の記録及び／または再生を行う光ピックアップ装置に備えられ、波長λ１（３９０［ｎｍ］≦λ１≦４３０［ｎｍ］）及び波長λ２（６３０［ｎｍ］≦λ２≦６７０［ｎｍ］）を含む複数の波長の光束を情報記録媒体に集光させる光学素子であって、
光学素子本体と、前記光学素子本体の両面に設けられて、前記光ピックアップ装置のレーザー光源側の第１光学機能面及び前記情報記録媒体側の第２光学機能面を形成した反射防止膜とを備え、
前記第１光学機能面は、
垂直に入射する光束の波長λがλ１≦λ≦λ２＋４０[ｎｍ]である場合には、反射率が１［％］以下であり、
前記第２光学機能面は、
前記波長λがλ１≦λ≦λ１＋５０[ｎｍ]である場合と、λ２≦λ≦λ２＋４０[ｎｍ]である場合とには、反射率が１［％］以下であり、
前記波長λがλ１＋５０[ｎｍ]＜λ＜λ２の範囲内の或る波長である場合に、反射率が１［％］よりも大きい極大値を示すことを特徴とする光学素子。
【請求項２４】
請求項２３記載の光学素子において、
前記複数の波長は波長λ３（７６０［ｎｍ］≦λ３≦８００［ｎｍ］）を含み、
前記第１光学機能面は、
前記波長λがλ１≦λ≦λ３＋３０[ｎｍ]である場合には、反射率が１［％］以下であり、
前記第２光学機能面は、
前記波長λがλ２≦λ≦λ３＋３０[ｎｍ]である場合には、反射率が１［％］以下であることを特徴とする光学素子。
【請求項２５】
情報の記録及び／または再生を行う光ピックアップ装置に備えられ、波長λ１（３９０［ｎｍ］≦λ１≦４３０［ｎｍ］）及び波長λ２（６３０［ｎｍ］≦λ２≦６７０［ｎｍ］）を含む複数の波長の光束を情報記録媒体に集光させる光学素子であって、
前記光ピックアップ装置のレーザー光源側に配設された第１光学素子本体と、
前記情報記録媒体側に配設された第２光学素子本体と、
前記第１光学素子本体の両面に設けられて、前記レーザー光源側の第１光学機能面及び前記情報記録媒体側の第２光学機能面を形成し、かつ
前記第２光学素子本体の両面に設けられて、前記レーザー光源側の第３光学機能面及び前記情報記録媒体側の第４光学機能面を形成した反射防止膜とを備え、
前記第１光学機能面及び前記第２光学機能面は、
垂直に入射する光束の波長λがλ＝λ１である場合と、λ＝λ２である場合とには、反射率が１［％］以下であり、
前記波長λがλ１＜λ＜λ２の範囲内の或る波長である場合に、反射率が１［％］よりも大きい極大値を示し、
前記第３光学機能面は、
前記波長λがλ１≦λ≦λ２＋４０［ｎｍ］である場合には、反射率が１［％］以下であり、
前記第４光学機能面は、
前記波長λがλ１≦λ≦λ１＋５０［ｎｍ］である場合と、λ２≦λ≦λ２＋４０［ｎｍ］である場合とには、反射率が１［％］以下であり、
前記波長λがλ１＋５０［ｎｍ］＜λ＜λ２の範囲内の或る波長である場合に、反射率が１［％］よりも大きい極大値を示すことを特徴とする光学素子。
【請求項２６】
請求項２５記載の光学素子において、
前記複数の波長は波長λ３（７６０［ｎｍ］≦λ３≦８００［ｎｍ］）を含み、
前記第１光学機能面及び前記第２光学機能面は、
前記波長λがλ＝λ３である場合には、反射率が１［％］以下であり、
前記第３光学機能面は、
前記波長λがλ１≦λ≦λ３＋３０［ｎｍ］である場合には、反射率が１［％］以下であり、
前記第４光学機能面は、
前記波長λがλ２≦λ≦λ３＋３０［ｎｍ］である場合には、反射率が１［％］以下であることを特徴とする光学素子。
【請求項２７】
請求項１〜２６の何れか一項に記載の光学素子において、
開口数が０．６５以上の対物レンズであることを特徴とする光学素子。
【請求項２８】
請求項１〜２７の何れか一項に記載の光学素子において、
前記反射防止膜は、波長５００［ｎｍ］の光束に対する屈折率ｎが
１．３≦ｎ≦１．５５である低屈折率材料と、
１．７≦ｎ≦２．５である高屈折率材料とのうち、少なくとも２種類の材料から形成されていることを特徴とする光学素子。
【請求項２９】
請求項２８記載の光学素子において、
前記低屈折率材料は、ＭｇＦ2またはＳｉＯ2を主成分とする材料であり、
前記高屈折率材料は、ＴｉＯ2、Ｔａ2Ｏ5、ＣｅＯ2、ＺｒＯ2、ＨｆＯ2またはＣｅＦ3を主成分とする材料であることを特徴とする光学素子。
【請求項３０】
請求項１〜２７の何れか一項に記載の光学素子において、
前記反射防止膜は、波長５００［ｎｍ］の光束に対する屈折率ｎが
１．３≦ｎ＜１．５５である低屈折率材料と、
１．５５≦ｎ＜１．７である中屈折率材料と、
１．７≦ｎ＜２．５である高屈折率材料とのうち、少なくとも３種類の材料から形成されていることを特徴とする光学素子。
【請求項３１】
請求項３０記載の光学素子において、
前記低屈折率材料は、ＭｇＦ2またはＳｉＯ2を主成分とする材料であり、
前記中屈折率材料は、Ａｌ2Ｏ3を主成分とする材料であり、
前記高屈折率材料は、ＴｉＯ2、Ｔａ2Ｏ5、ＣｅＯ2、ＺｒＯ2、ＨｆＯ2またはＣｅＦ3を主成分とする材料であることを特徴とする光学素子。
【請求項３２】
請求項１〜３１の何れか一項に記載の光学素子において、
前記光学素子本体はプラスチック成形されていることを特徴とする光学素子。
【請求項３３】
請求項１〜３１の何れか一項に記載の光学素子において、
前記光学素子本体はガラスモールド成形されていることを特徴とする光学素子。
【請求項３４】
請求項１〜３３の何れか一項に記載の光学素子において、
前記光学素子本体と前記反射防止膜との間には下地層が介在し、
前記下地層の屈折率ｎ0’は、前記光学素子本体の屈折率をｎ0とした場合に、｜ｎ0’−ｎ0｜≦０．１であることを特徴とする光学素子。
【請求項３５】
請求項１〜３４の何れか一項に記載の光学素子と、レーザー光源とを備え、
前記レーザー光源から出射された光束を前記光学素子によって光記録媒体上に集光することにより、この光記録媒体への情報の記録と、前記光記録媒体に記録された情報の再生と、の少なくとも一方を実行可能であることを特徴とする光ピックアップ装置。
【発明の詳細な説明】
【技術分野】
【０００１】
本発明は、情報の記録及び／または再生を行う光ピックアップ装置と、光ピックアップ装置に備えられる光学素子とに関する。
【背景技術】
【０００２】
従来、情報記録媒体としては７８０［ｎｍ］程度の波長の光束を用いるＣＤや、６３５〜６５０［ｎｍ］の波長の光束を用いるＤＶＤ、４０５［ｎｍ］程度の波長の光束を用いるＡＯＤ（Advanced Optical Disc）またはブルーレイディスク（blu-ray disc)等があり、ＡＯＤまたはブルーレイディスクと、ＤＶＤ及び／またはＣＤとの何れの情報記録媒体に対しても対応可能な光ピックアップ装置が開発されている。この光ピックアップ装置に備えられる対物レンズなどの光学素子の光学機能面には、光束の反射を防止する反射防止膜が設けられている。
【０００３】
一般に、反射防止膜は、広帯域の波長の各光束に対して反射防止機能を有しており、反射が防止されるべき波長域（以下、反射防止波長域とする）の広さや、光学素子本体の屈折率、目標とする反射率（以下、目標反射率とする）の大きさ等に応じて様々な層数で構成されている。具体的には、ＡＯＤまたはブルーレイディスクと、ＤＶＤとに対応可能な光ピックアップ装置において、例えば、反射防止波長域が４００〜６５０［ｎｍ］、光学素子本体の屈折率が１．５〜１．６程度、目標反射率の大きさが１［％］以下である場合には、光学素子の反射防止膜は５〜７層で構成されるのが一般的である。また、ＡＯＤまたはブルーレイディスクとＤＶＤとＣＤとに対応可能な光ピックアップ装置において、反射防止波長域が４００〜８００［ｎｍ］である場合には、反射防止膜は９層以上で構成されている（例えば、特許文献１参照）。
【０００４】
ところで、反射防止膜の層数が多くなると、生産コストが嵩んだり、層と層との間に水分が浸透して分光特性が変化したりするという問題がある。また、特に光学素子本体が光学プラスチック製である場合には、反射防止膜自身の応力によって反射防止膜にクラックが発生したり、反射防止膜と光学素子本体との密着性が低下したりするなど、耐環境性が低下するといった問題がある。
【０００５】
そのため、このような問題を解消すべく、反射率が１［％］以下となる波長を２種類の波長のみに限定することによって３〜７層という少ない層数で反射防止膜を構成する技術がある（例えば、特許文献２参照）。
【特許文献１】特開２０００−１１１７０２号公報
【特許文献２】特開平１１−１６７００３号公報
【発明の開示】
【発明が解決しようとする課題】
【０００６】
しかしながら、上記特許文献２に開示の技術は１５０〜３００［ｎｍ］の波長の光束と４００〜８００［ｎｍ］の波長の光束との反射を防止するものであって、３９０〜４３０［ｎｍ］の波長の光束と６３０〜８００［ｎｍ］の波長の光束との反射を防止するものではない。
【０００７】
本発明の課題は、従来と比較して少ない層数の反射防止膜で３９０〜４３０［ｎｍ］の波長の光束と６３０〜８００［ｎｍ］の波長の光束との反射を防止することができる光学素子と、この光学素子を備える光ピックアップ装置とを提供することである。
【課題を解決するための手段】
【０００８】
請求項１記載の発明は、情報の記録及び／または再生を行う光ピックアップ装置に備えられ、波長λ１（３９０［ｎｍ］≦λ１≦４３０［ｎｍ］）及び波長λ２（６３０［ｎｍ］≦λ２≦８００［ｎｍ］）を含む複数の波長の光束を情報記録媒体に集光させる光学素子であって、
１つ以上の光学素子本体と、前記光学素子本体の表面に設けられて少なくとも１つの光学機能面を形成した反射防止膜とを備え、
前記光学機能面に垂直に入射する光束の反射率は、前記波長λ１と前記波長λ２との間で１［％］以上の極大値を示すことを特徴とする。
【０００９】
ここで、複数の波長とは、２種類以上の波長のことである。また、波長λ１と波長λ２との間とは、波長λ１よりも長く、波長λ２よりも短い範囲のことである。
【００１０】
請求項１記載の発明によれば、光学機能面に垂直に入射する光束の反射率は波長λ１と波長λ２との間で１［％］以上の極大値を示すので、波長λ１の光束及び波長λ２の光束に対しては相対的に反射率が低く、反射が防止された状態となる。従って、波長λ１と波長λ２との間で反射防止機能を低下させた分だけ、波長λ１〜λ２の広い波長域の光束全体に対して反射を防止する従来の反射防止膜と異なり、波長λ１の光束と波長２の光束とに対する反射防止機能を損なうことなく、反射防止膜の層数を少なくすることができる。従って、生産コストを低廉化することができるとともに、反射防止膜の層と層との間に水分が浸透することによる分光特性の変化を抑えることができる。
また、光学素子本体が光学プラスチック製である場合であっても、反射防止膜の応力によって反射防止膜にクラックが発生したり、反射防止膜と光学素子本体との密着性が低下したりすることを防ぐことができる、つまり耐環境性を向上させることができる。
【００１１】
なお、光学機能面に垂直に入射する光束の反射率は、波長λ１と波長λ２との間で２［％］以上の極大値を示すことが好ましい。
【００１２】
請求項２記載の発明は、請求項１記載の光学素子において、
前記複数の波長は、波長λ３（７６０［ｎｍ］≦λ３≦８００［ｎｍ］）を含み、
前記波長λ２は、６３０［ｎｍ］≦λ２≦６７０［ｎｍ］であることを特徴とする。
【００１３】
請求項２記載の発明によれば、ＡＯＤまたはブルーレイディスクの使用波長λ１の光束と、ＤＶＤの使用波長λ２の光束と、ＣＤの使用波長λ３の光束との反射を、少ない層数の反射防止膜で防止することができる。
【００１４】
請求項３記載の発明は、請求項１または２記載の光学素子において、
前記光学機能面における前記波長λ１の光束の最大入出射角度θmaxは、０［°］≦θmax≦４０［°］であることを特徴とする。
【００１５】
請求項３記載の発明によれば０［°］≦θmax≦４０［°］の光束を用いて、情報の正確な記録や再生を行うことができる。
【００１６】
請求項４記載の発明は、請求項１〜３の何れか一項に記載の光学素子において、
前記光学素子本体の屈折率ｎ0は、１．４５≦ｎ0≦１．６５であり、
前記反射防止膜に含まれる層のうち、最も前記光学素子本体側に位置する第１層は、屈折率ｎ1が１．７≦ｎ1≦２．５、光学膜厚ｎｄ1が２２５［ｎｍ］≦ｎｄ1≦２７５［ｎｍ］であり、
２番目に前記光学素子本体側に位置する第２層は、屈折率ｎ2が１．３≦ｎ2≦１．５５、光学膜厚ｎｄ2が１００［ｎｍ］≦ｎｄ2≦１５０［ｎｍ］であることを特徴とする。
【００１７】
ここで、光学膜厚とは膜厚×屈折率［ｎｍ］で表される値のことであり、膜厚とは光学素子本体の表面の法線方向における厚さのことである。
請求項４記載の発明によれば、第１層及び第２層によって各波長の光束の反射を防止することができるので、反射防止機能を損なうことなく反射防止膜の層数を少なくすることができる。
【００１８】
請求項５記載の発明は、請求項１〜３の何れか一項に記載の光学素子において、
前記光学素子本体の屈折率ｎ0は、１．４５≦ｎ0≦１．６５であり、
前記反射防止膜に含まれる層のうち、最も前記光学素子本体側に位置する第１層は、屈折率ｎ1が１．７≦ｎ1≦２．５、光学膜厚ｎｄ1が１２５［ｎｍ］≦ｎｄ1≦１７５［ｎｍ］であり、
２番目に前記光学素子本体側に位置する第２層は、屈折率ｎ2が１．５５≦ｎ2＜１．７、光学膜厚ｎｄ2が７５［ｎｍ］≦ｎｄ2≦１２５［ｎｍ］であり、
３番目に前記光学素子本体側に位置する第３層は、屈折率ｎ3が１．３≦ｎ3＜１．５５、光学膜厚ｎｄ3が１００［ｎｍ］≦ｎｄ3≦１５０［ｎｍ］であることを特徴とする。
【００１９】
請求項５記載の発明によれば、第１層、第２層及び第３層によって各波長の光束の反射を防止することができるので、反射防止機能を損なうことなく反射防止膜の層数を少なくすることができる。
【００２０】
請求項６記載の発明は、請求項１〜３の何れか一項に記載の光学素子において、
前記光学素子本体の屈折率ｎ0は、１．４５≦ｎ0≦１．６５であり、
前記反射防止膜に含まれる層のうち、最も前記光学素子本体側に位置する第１層は、屈折率ｎ1が１．７≦ｎ1≦２．５、光学膜厚ｎｄ1が２５［ｎｍ］≦ｎｄ1≦７５［ｎｍ］であり、
２番目に前記光学素子本体側に位置する第２層は、屈折率ｎ2が１．３≦ｎ2≦１．５５、光学膜厚ｎｄ2が２５［ｎｍ］≦ｎｄ2≦７５［ｎｍ］であり、
３番目に前記光学素子本体側に位置する第３層は、屈折率ｎ3が１．７≦ｎ3≦２．５、光学膜厚ｎｄ3が２２５［ｎｍ］≦ｎｄ3≦２７５［ｎｍ］であり、
４番目に前記光学素子本体側に位置する第４層は、屈折率ｎ4が１．３≦ｎ4≦１．５５、光学膜厚ｎｄ4が１３５［ｎｍ］≦ｎｄ4≦１８５［ｎｍ］であることを特徴とする。
【００２１】
請求項６記載の発明によれば、第１層、第２層、第３層及び第４層によって各波長の光束の反射を防止することができるので、反射防止機能を損なうことなく反射防止膜の層数を少なくすることができる。
【００２２】
請求項７記載の発明は、情報の記録及び／または再生を行う光ピックアップ装置に備えられ、波長λ１（３９０［ｎｍ］≦λ１≦４３０［ｎｍ］）及び波長λ２（６３０［ｎｍ］≦λ２≦６７０［ｎｍ］）を含む複数の波長の光束を情報記録媒体に集光させる光学素子であって、
１つ以上の光学素子本体と、前記光学素子本体の表面に設けられた反射防止膜とを備え、
前記反射防止膜は、
｛（前記波長λ１の光束に対する有効径内での最大膜厚）−（前記有効径内での最小膜厚）｝／平均膜厚の値が５［％］以下となるように成膜されて、前記有効径内での最大入出射角度θmaxが０［°］≦θmax≦４０［°］である少なくとも２つの光学機能面を形成し、
これら光学機能面は、
垂直に入射する光束の波長λがλ１≦λ≦λ１＋１５[ｎｍ]である場合と、λ２≦λ≦λ２＋１５[ｎｍ]である場合とには、反射率が１［％］以下であり、
前記波長λがλ１＋１５[ｎｍ]＜λ＜λ２の範囲内の或る波長である場合に、反射率が１［％］よりも大きい極大値を示すことを特徴とする。
【００２３】
請求項７記載の発明によれば、光学機能面に垂直に入射する光束の波長λがλ１≦λ≦λ１＋１５[ｎｍ]である場合と、λ２≦λ≦λ２＋１５[ｎｍ]である場合とには、光学機能面における反射率が１［％］以下であるので、これらの帯域内の波長に対しては反射を防止することができる。また、波長λがλ１＋１５[ｎｍ]＜λ＜λ２の範囲内の或る波長である場合に、反射率が１［％］よりも大きい極大値を示す、つまり反射防止機能が低下するので、波長λ１〜λ２の広い波長域の光束全体に対して反射を防止する従来の反射防止膜と異なり、波長λ１の光束と波長２の光束とに対する反射防止機能を損なうことなく、反射防止膜の層数を少なくすることができる。従って、生産コストを低廉化することができるとともに、反射防止膜の層と層との間に水分が浸透することによる分光特性の変化を抑えることができる。
また、光学素子本体が光学プラスチック製である場合であっても、反射防止膜の応力によって反射防止膜にクラックが発生したり、反射防止膜と光学素子本体との密着性が低下したりすることを防ぐことができる、つまり耐環境性を向上させることができる。
【００２４】
なお、開口数の大きな光学素子本体の表面に対して｛（前記波長λ１の光束に対する有効径内での最大膜厚）−（前記有効径内での最小膜厚）｝／平均膜厚の値が５［％］以下となるように反射防止膜を成膜する方法としては、反射防止膜を蒸着させる蒸着機に自公転冶具を取り付ける方法や、ＣＶＤ（Chemical Vapor Deposition）法で成膜する際に雰囲気の圧力を高めに調整する方法などがある。また、このように反射防止膜を成膜する場合には、反射防止膜の光学膜厚が使用波長よりも大きいと、光束の入射角度が変化して球面収差が悪化することがあるため、成膜後の光学素子の透過波面を測定し、光学素子本体を成形するための金型を補正したり、予め反射防止膜の球面収差をキャンセルするよう光学素子本体の設計をしたりすることが好ましい。
【００２５】
請求項８記載の発明は、請求項７記載の光学素子において、
前記複数の波長は波長λ３（７６０［ｎｍ］≦λ３≦８００［ｎｍ］）を含み、
前記光学機能面は、
前記波長λがλ３≦λ≦λ３＋１５[ｎｍ]である場合には、反射率が１［％］以下であることを特徴とする。
【００２６】
請求項８記載の発明によれば、前記波長λがλ３≦λ≦λ３＋１５[ｎｍ]である場合には、光学機能面における反射率が１［％］以下であるので、この帯域内の波長に対しても反射を防止することができる。
【００２７】
請求項９記載の発明は、情報の記録及び／または再生を行う光ピックアップ装置に備えられ、波長λ１（３９０［ｎｍ］≦λ１≦４３０［ｎｍ］）及び波長λ２（６３０［ｎｍ］≦λ２≦６７０［ｎｍ］）を含む複数の波長の光束を情報記録媒体に集光させる光学素子であって、
１つ以上の光学素子本体と、前記光学素子本体の表面に設けられた反射防止膜とを備え、
前記反射防止膜は、
｛（前記波長λ１の光束に対する有効径内での最大膜厚）−（前記有効径内での最小膜厚）｝／平均膜厚の値が５［％］以下となるように成膜されて、前記有効径内での最大入出射角度θmaxが４０［°］＜θmax＜９０［°］である少なくとも２つの光学機能面を形成し、
これら光学機能面は、
垂直に入射する光束の波長λがλ１≦λ≦λ１＋５０[ｎｍ]である場合と、λ２≦λ≦λ２＋４０[ｎｍ]である場合とには、反射率が１［％］以下であり、
前記波長λがλ１＋５０［ｎｍ］＜λ＜λ２の範囲内の或る波長である場合に、反射率が１［％］よりも大きい極大値を示すことを特徴とする。
【００２８】
請求項９記載の発明によれば、光学機能面に垂直に入射する光束の波長λがλ１≦λ≦λ１＋５０[ｎｍ]である場合と、λ２≦λ≦λ２＋４０[ｎｍ]である場合とには、光学機能面における反射率が１［％］以下であるので、これらの帯域内の波長に対しては反射を防止することができる。また、波長λがλ１＋５０[ｎｍ]＜λ＜λ２の範囲内の或る波長である場合に、反射率が１［％］よりも大きい極大値を示す、つまり反射防止機能が低下するので、波長λ１〜λ２の広い波長域の光束全体に対して反射を防止する従来の反射防止膜と異なり、波長λ１の光束と波長２の光束とに対する反射防止機能を損なうことなく、反射防止膜の層数を少なくすることができる。従って、生産コストを低廉化することができるとともに、反射防止膜の層と層との間に水分が浸透することによる分光特性の変化を抑えることができる。
また、光学素子本体が光学プラスチック製である場合であっても、反射防止膜の応力によって反射防止膜にクラックが発生したり、反射防止膜と光学素子本体との密着性が低下したりすることを防ぐことができる、つまり耐環境性を向上させることができる。
【００２９】
請求項１０記載の発明は、請求項９記載の光学素子において、
前記複数の波長は波長λ３（７６０［ｎｍ］≦λ３≦８００［ｎｍ］）を含み、
前記光学機能面は、
前記波長λがλ３≦λ≦λ３＋３０[ｎｍ]である場合には、反射率が１［％］以下であることを特徴とする。
【００３０】
請求項１０記載の発明によれば、前記波長λがλ３≦λ≦λ３＋３０ [ｎｍ]である場合には光学機能面における反射率が１［％］以下であるので、この帯域内の波長に対しても反射を防止することができる。
【００３１】
請求項１１記載の発明は、情報の記録及び／または再生を行う光ピックアップ装置に備えられ、波長λ１（３９０［ｎｍ］≦λ１≦４３０［ｎｍ］）及び波長λ２（６３０［ｎｍ］≦λ２≦６７０［ｎｍ］）を含む複数の波長の光束を情報記録媒体に集光させる光学素子であって、
１つ以上の光学素子本体と、前記光学素子本体の表面に設けられた反射防止膜とを備え、
前記反射防止膜は、
｛（前記波長λ１の光束に対する有効径内での最大膜厚）−（前記有効径内での最小膜厚）｝／平均膜厚の値が５［％］以下となるように成膜されて、前記有効径内での最大入出射角度θmaxが０［°］≦θmax≦４０［°］である第１光学機能面と、前記有効径内での最大入出射角度θmaxが４０［°］＜θmax＜９０［°］である第２光学機能面とを、それぞれ少なくとも１つ形成し、
前記第１光学機能面は、
垂直に入射する光束の波長λがλ１≦λ≦λ１＋１５[ｎｍ]である場合と、λ２≦λ≦λ２＋１５[ｎｍ]である場合とには、反射率が１［％］以下であり、
前記波長λがλ１＋１５[ｎｍ]＜λ＜λ２の範囲内の或る波長である場合に、反射率が１［％］よりも大きい極大値を示し、
前記第２光学機能面は、
前記波長λがλ１≦λ≦λ１＋５０[ｎｍ]である場合と、λ２≦λ≦λ２＋４０[ｎｍ]である場合とには、反射率が１［％］以下であり、
前記波長λがλ１＋５０［ｎｍ］＜λ＜λ２の範囲内の或る波長である場合に、反射率が１［％］よりも大きい極大値を示すことを特徴とする。
【００３２】
請求項１１記載の発明によれば、第１光学機能面に垂直に入射する光束の波長λがλ１≦λ≦λ１＋１５[ｎｍ]である場合と、λ２≦λ≦λ２＋１５[ｎｍ]である場合とには、第１光学機能面における反射率が１［％］以下であり、第２光学機能面に垂直に入射する光束の波長λがλ１≦λ≦λ１＋５０[ｎｍ]である場合と、λ２≦λ≦λ２＋４０[ｎｍ]である場合とには、第２光学機能面における反射率が１［％］以下であるので、これらの帯域内の波長に対しては反射を防止することができる。また、第１光学機能面においては、波長λがλ１＋１５[ｎｍ]＜λ＜λ２の範囲内の或る波長である場合に反射率が１［％］よりも大きい極大値を示し、第２光学機能面においては、波長λがλ１＋５０［ｎｍ］＜λ＜λ２の範囲内の或る波長である場合に反射率が１［％］よりも大きい極大値を示す、つまり反射防止機能が低下するので、波長λ１〜λ２の広い波長域の光束全体に対して反射を防止する従来の反射防止膜と異なり、波長λ１の光束と波長２の光束とに対する反射防止機能を損なうことなく、反射防止膜の層数を少なくすることができる。従って、生産コストを低廉化することができるとともに、反射防止膜の層と層との間に水分が浸透することによる分光特性の変化を抑えることができる。
また、光学素子本体が光学プラスチック製である場合であっても、反射防止膜の応力によって反射防止膜にクラックが発生したり、反射防止膜と光学素子本体との密着性が低下したりすることを防ぐことができる、つまり耐環境性を向上させることができる。
【００３３】
請求項１２記載の発明は、請求項１１記載の光学素子において、
前記複数の波長は波長λ３（７６０［ｎｍ］≦λ３≦８００［ｎｍ］）を含み、
前記第１光学機能面は、前記波長λがλ３≦λ≦λ３＋１５[ｎｍ]である場合には、反射率が１［％］以下であり、
前記第２光学機能面は、前記波長λがλ３≦λ≦λ３＋３０[ｎｍ]である場合には、反射率が１［％］以下であることを特徴とする。
【００３４】
請求項１２記載の発明によれば、前記波長λがλ３≦λ≦λ３＋１５[ｎｍ]である場合には、第１光学機能面における反射率が１［％］以下であり、前記波長λがλ３≦λ≦λ３＋３０ [ｎｍ]である場合には、第２光学機能面における反射率が１［％］以下であるので、これらの帯域内の波長に対しても反射を防止することができる。
【００３５】
請求項１３記載の発明は、情報の記録及び／または再生を行う光ピックアップ装置に備えられ、波長λ１（３９０［ｎｍ］≦λ１≦４３０［ｎｍ］）及び波長λ２（６３０［ｎｍ］≦λ２≦６７０［ｎｍ］）を含む複数の波長の光束を情報記録媒体に集光させる光学素子であって、
１つ以上の光学素子本体と、前記光学素子本体の表面に設けられた反射防止膜とを備え、
前記反射防止膜は、
｛（前記波長λ１の光束に対する有効径内での最大膜厚）−（前記有効径内での最小膜厚）｝／平均膜厚の値が５［％］より大きくなるように成膜されて、前記有効径内での最大入出射角度θmaxと、前記有効径内における最大面角度θ⊥maxとが
０［°］≦θmax≦４０［°］、かつ、０［°］≦θ⊥max≦４０［°］である少なくとも２つの光学機能面を形成し、
これら光学機能面は、
垂直に入射する光束の波長λがλ１≦λ≦λ１＋１５[ｎｍ]である場合と、λ２≦λ≦λ２＋１５[ｎｍ]である場合とには、反射率が１［％］以下であり、
前記波長λがλ１＋１５［ｎｍ］＜λ＜λ２の範囲内の或る波長である場合に、反射率が１［％］よりも大きい極大値を示すことを特徴とする。
【００３６】
ここで、面角度とは、光学機能面の法線と光軸とがなす角度のことである。
請求項１３記載の発明によれば、光学機能面に垂直に入射する光束の波長λがλ１≦λ≦λ１＋１５[ｎｍ]である場合と、λ２≦λ≦λ２＋１５[ｎｍ]である場合とには、光学機能面における反射率が１［％］以下であるので、これらの帯域内の波長に対しては反射を防止することができる。また、波長λがλ１＋１５[ｎｍ]＜λ＜λ２の範囲内の或る波長である場合に、反射率が１［％］よりも大きい極大値を示す、つまり反射防止機能が低下するので、波長λ１〜λ２の広い波長域の光束全体に対して反射を防止する従来の反射防止膜と異なり、波長λ１の光束と波長２の光束とに対する反射防止機能を損なうことなく、反射防止膜の層数を少なくすることができる。従って、生産コストを低廉化することができるとともに、反射防止膜の層と層との間に水分が浸透することによる分光特性の変化を抑えることができる。
また、光学素子本体が光学プラスチック製である場合であっても、反射防止膜の応力によって反射防止膜にクラックが発生したり、反射防止膜と光学素子本体との密着性が低下したりすることを防ぐことができる、つまり耐環境性を向上させることができる。
【００３７】
請求項１４記載の発明は、請求項１３記載の光学素子において、
前記複数の波長は波長λ３（７６０［ｎｍ］≦λ３≦８００［ｎｍ］）を含み、
前記光学機能面は、前記波長λがλ３≦λ≦λ３＋１５[ｎｍ]である場合には、反射率が１［％］以下であることを特徴とする。
【００３８】
請求項１４記載の発明によれば、前記波長λがλ３≦λ≦λ３＋１５[ｎｍ]である場合には、光学機能面における反射率が１［％］以下であるので、これらの帯域内の波長に対しても反射を防止することができる。
【００３９】
請求項１５記載の発明は、情報の記録及び／または再生を行う光ピックアップ装置に備えられ、波長λ１（３９０［ｎｍ］≦λ１≦４３０［ｎｍ］）及び波長λ２（６３０［ｎｍ］≦λ２≦６７０［ｎｍ］）を含む複数の波長の光束を情報記録媒体に集光させる光学素子であって、
１つ以上の光学素子本体と、前記光学素子本体の表面に設けられた反射防止膜とを備え、
前記反射防止膜は、
｛（前記波長λ１の光束に対する有効径内での最大膜厚）−（前記有効径内での最小膜厚）｝／平均膜厚の値が５［％］より大きくなるように成膜されて、前記有効径内での最大入出射角度θmaxと、前記有効径内における最大面角度θ⊥maxとが
０［°］≦θmax≦４０［°］、かつ、４０［°］＜θ⊥max＜９０［°］
または４０［°］＜θmax＜９０［°］、かつ、０［°］≦θ⊥max≦４０［°］である少なくとも２つの光学機能面を形成し、
これら光学機能面は、
垂直に入射する光束の波長λがλ１≦λ≦λ１＋５０[ｎｍ]である場合と、λ２≦λ≦λ２＋４０[ｎｍ]である場合とには、反射率が１［％］以下であり、
前記波長λがλ１＋５０［ｎｍ］＜λ＜λ２の範囲内の或る波長である場合に、反射率が１［％］よりも大きい極大値を示すことを特徴とする。
【００４０】
請求項１５記載の発明によれば、光学機能面に垂直に入射する光束の波長λがλ１≦λ≦λ１＋５０[ｎｍ]である場合と、λ２≦λ≦λ２＋４０[ｎｍ]である場合とには、光学機能面における反射率が１［％］以下であるので、これらの帯域内の波長に対しては反射を防止することができる。また、波長λがλ１＋５０[ｎｍ]＜λ＜λ２の範囲内の或る波長である場合に、光学機能面における反射率が１［％］よりも大きい極大値を示す、つまり反射防止機能が低下するので、波長λ１〜λ２の広い波長域の光束全体に対して反射を防止する従来の反射防止膜と異なり、波長λ１の光束と波長２の光束とに対する反射防止機能を損なうことなく、反射防止膜の層数を少なくすることができる。従って、生産コストを低廉化することができるとともに、反射防止膜の層と層との間に水分が浸透することによる分光特性の変化を抑えることができる。
また、光学素子本体が光学プラスチック製である場合であっても、反射防止膜の応力によって反射防止膜にクラックが発生したり、反射防止膜と光学素子本体との密着性が低下したりすることを防ぐことができる、つまり耐環境性を向上させることができる。
【００４１】
請求項１６記載の発明は、請求項１５記載の光学素子において、
前記複数の波長は波長λ３（７６０［ｎｍ］≦λ３≦８００［ｎｍ］）を含み、
前記光学機能面は、前記波長λがλ３≦λ≦λ３＋３０[ｎｍ]である場合には、反射率が１［％］以下であることを特徴とする。
【００４２】
請求項１６記載の発明によれば、前記波長λがλ３≦λ≦λ３＋３０[ｎｍ]である場合には、光学機能面における反射率が１［％］以下であるので、これらの帯域内の波長に対しても反射を防止することができる。
【００４３】
請求項１７記載の発明は、情報の記録及び／または再生を行う光ピックアップ装置に備えられ、波長λ１（３９０［ｎｍ］≦λ１≦４３０［ｎｍ］）及び波長λ２（６３０［ｎｍ］≦λ２≦６７０［ｎｍ］）を含む複数の波長の光束を情報記録媒体に集光させる光学素子であって、
１つ以上の光学素子本体と、前記光学素子本体の表面に設けられた反射防止膜とを備え、
前記反射防止膜は、
｛（前記波長λ１の光束に対する有効径内での最大膜厚）−（前記有効径内での最小膜厚）｝／平均膜厚の値が５［％］より大きくなるように成膜されて、前記有効径内での最大入出射角度θmaxと、前記有効径内における最大面角度θ⊥maxとが
０［°］≦θmax≦４０［°］、かつ、０［°］≦θ⊥max≦４０［°］である少なくとも１つの第１光学機能面と、
０［°］≦θmax≦４０［°］、かつ、４０［°］＜θ⊥max＜９０［°］
または４０［°］＜θmax＜９０［°］、かつ、０［°］≦θ⊥max≦４０［°］である少なくとも１つの第２光学機能面とを形成し、
前記第１光学機能面は、
垂直に入射する光束の波長λがλ１≦λ≦λ１＋１５[ｎｍ]である場合と、λ２≦λ≦λ２＋１５[ｎｍ]である場合とには、反射率が１［％］以下であり、
前記波長λがλ１＋１５［ｎｍ］＜λ＜λ２の範囲内の或る波長である場合に、反射率が１［％］よりも大きい極大値を示し、
前記第２光学機能面は、
前記波長λがλ１≦λ≦λ１＋５０[ｎｍ]である場合と、λ２≦λ≦λ２＋４０[ｎｍ]である場合とには、反射率が１［％］以下であり、
前記波長λがλ１＋５０［ｎｍ］＜λ＜λ２の範囲内の或る波長である場合に、反射率が１［％］よりも大きい極大値を示すことを特徴とする。
【００４４】
請求項１７記載の発明によれば、第１光学機能面に垂直に入射する光束の波長λがλ１≦λ≦λ１＋１５[ｎｍ]である場合と、λ２≦λ≦λ２＋１５[ｎｍ]である場合とには、第１光学機能面における反射率が１［％］以下であり、第２光学機能面に垂直に入射する光束の波長λがλ１≦λ≦λ１＋５０[ｎｍ]である場合と、λ２≦λ≦λ２＋４０[ｎｍ]である場合とには、第２光学機能面における反射率が１［％］以下であるので、これらの帯域内の波長に対しては反射を防止することができる。また、第１光学機能面においては、波長λがλ１＋１５[ｎｍ]＜λ＜λ２の範囲内の或る波長である場合に反射率が１［％］よりも大きい極大値を示し、第２光学機能面においては、波長λがλ１＋５０［ｎｍ］＜λ＜λ２の範囲内の或る波長である場合に反射率が１［％］よりも大きい極大値を示す、つまり反射防止機能が低下するので、波長λ１〜λ２の広い波長域の光束全体に対して反射を防止する従来の反射防止膜と異なり、波長λ１の光束と波長２の光束とに対する反射防止機能を損なうことなく、反射防止膜の層数を少なくすることができる。従って、生産コストを低廉化することができるとともに、反射防止膜の層と層との間に水分が浸透することによる分光特性の変化を抑えることができる。
また、光学素子本体が光学プラスチック製である場合であっても、反射防止膜の応力によって反射防止膜にクラックが発生したり、反射防止膜と光学素子本体との密着性が低下したりすることを防ぐことができる、つまり耐環境性を向上させることができる。
【００４５】
請求項１８記載の発明は、請求項１７記載の光学素子において、
前記複数の波長は波長λ３（７６０［ｎｍ］≦λ３≦８００［ｎｍ］）を含み、
前記第１光学機能面は、前記波長λがλ３≦λ≦λ３＋１５[ｎｍ]である場合には、反射率が１［％］以下であり、
前記第２光学機能面は、前記波長λがλ３≦λ≦λ３＋３０[ｎｍ]である場合には、反射率が１［％］以下であることを特徴とする。
【００４６】
請求項１８記載の発明によれば、前記波長λがλ３≦λ≦λ３＋１５[ｎｍ]である場合には、第１光学機能面における反射率が１［％］以下であり、前記波長λがλ３≦λ≦λ３＋３０[ｎｍ]である場合には、第２光学機能面における反射率が１［％］以下であるので、これらの帯域内の波長に対しても反射を防止することができる。
【００４７】
請求項１９記載の発明は、情報の記録及び／または再生を行う光ピックアップ装置に備えられ、波長λ１（３９０［ｎｍ］≦λ１≦４３０［ｎｍ］）及び波長λ２（６３０［ｎｍ］≦λ２≦６７０［ｎｍ］）を含む複数の波長の光束を情報記録媒体に集光させる光学素子であって、
１つ以上の光学素子本体と、前記光学素子本体の表面に設けられた反射防止膜とを備え、
前記反射防止膜は、
｛（前記波長λ１の光束に対する有効径内での最大膜厚）−（前記有効径内での最小膜厚）｝／平均膜厚の値が５［％］より大きくなるように成膜されて、前記有効径内での最大入出射角度θmaxと、前記有効径内における最大面角度θ⊥maxとが
０［°］≦θmax≦４０［°］、かつ、０［°］≦θ⊥max≦４０［°］である少なくとも１つの第１光学機能面と、
４０［°］＜θmax＜９０［°］、かつ、４０［°］＜θ⊥max＜９０［°］である少なくとも１つの第２光学機能面とを形成し
前記第１光学機能面は、
垂直に入射する光束の波長λがλ１≦λ≦λ１＋１５[ｎｍ]である場合と、λ２≦λ≦λ２＋１５[ｎｍ]である場合とには、反射率が１［％］以下であり、
前記波長λがλ１＋１５［ｎｍ］＜λ＜λ２の範囲内の或る波長である場合に、反射率が１［％］よりも大きい極大値を示し、
前記第２光学機能面は、
前記波長λがλ１≦λ≦λ２＋１３０[ｎｍ]である場合には、反射率が１．５［％］以下であることを特徴とする。
【００４８】
請求項１９記載の発明によれば、第１光学機能面に垂直に入射する光束の波長λがλ１≦λ≦λ１＋１５[ｎｍ]である場合と、λ２≦λ≦λ２＋１５[ｎｍ]である場合とには、第１光学機能面における反射率が１［％］以下であり、第２光学機能面に垂直に入射する光束の波長λがλ１≦λ≦λ２＋１３０[ｎｍ]である場合には、第２光学機能面における反射率が１．５［％］以下であるので、これらの帯域内の波長に対しては反射を防止することができる。また、第１光学機能面においては、波長λがλ１＋１５[ｎｍ]＜λ＜λ２の範囲内の或る波長である場合に、反射率が１［％］よりも大きい極大値を示すので、従来と異なり、波長λ１の光束と波長２の光束とに対する反射防止機能を損なうことなく、反射防止膜の層数を少なくすることができる。従って、生産コストを低廉化することができるとともに、反射防止膜の層と層との間に水分が浸透することによる分光特性の変化を抑えることができる。
また、光学素子本体が光学プラスチック製である場合であっても、反射防止膜の応力によって反射防止膜にクラックが発生したり、反射防止膜と光学素子本体との密着性が低下したりすることを防ぐことができる、つまり耐環境性を向上させることができる。
【００４９】
請求項２０記載の発明は、請求項１９記載の光学素子において、
前記複数の波長は波長λ３（７６０［ｎｍ］≦λ３≦８００［ｎｍ］）を含み、
前記第１光学機能面は、前記波長λがλ３≦λ≦λ３＋１５[ｎｍ]である場合には、反射率が１［％］以下であり、
前記第２光学機能面は、前記波長λがλ１≦λ≦λ３＋１２０[ｎｍ]である場合には、反射率が１．５［％］以下であることを特徴とする。
【００５０】
請求項２０記載の発明によれば、前記波長λがλ３≦λ≦λ３＋１５[ｎｍ]である場合には、第１光学機能面における反射率が１［％］以下であり、前記波長λがλ１≦λ≦λ３＋１２０[ｎｍ]である場合には、第２光学機能面における反射率が１．５［％］以下であるので、これらの帯域内の波長に対しても反射を防止することができる。
【００５１】
請求項２１記載の発明は、情報の記録及び／または再生を行う光ピックアップ装置に備えられ、波長λ１（３９０［ｎｍ］≦λ１≦４３０［ｎｍ］）及び波長λ２（６３０［ｎｍ］≦λ２≦６７０［ｎｍ］）を含む複数の波長の光束を情報記録媒体に集光させる光学素子であって、
１つ以上の光学素子本体と、前記光学素子本体の表面に設けられた反射防止膜とを備え、
前記反射防止膜は、
｛（前記波長λ１の光束に対する有効径内での最大膜厚）−（前記有効径内での最小膜厚）｝／平均膜厚の値が５［％］より大きくなるように成膜されて、前記有効径内での最大入出射角度θmaxと、前記有効径内における最大面角度θ⊥maxとが
０［°］≦θmax≦４０［°］、かつ、４０［°］＜θ⊥max＜９０［°］
または４０［°］＜θmax＜９０［°］、かつ、０［°］≦θ⊥max≦４０［°］である少なくとも１つの第１光学機能面と、
４０［°］＜θmax＜９０［°］、かつ、４０［°］＜θ⊥max＜９０［°］である少なくとも１つの第２光学機能面とを形成し、
前記第１光学機能面は、
垂直に入射する光束の波長λがλ１≦λ≦λ１＋５０[ｎｍ]である場合と、λ２≦λ≦λ２＋４０[ｎｍ]である場合とには、反射率が１［％］以下であり、
前記波長λがλ１＋５０[ｎｍ]＜λ＜λ２の範囲内の或る波長である場合に、反射率が１［％］よりも大きい極大値を示し、
前記第２光学機能面は、
前記波長λがλ１≦λ≦λ２＋１３０[ｎｍ]である場合には、反射率が１．５［％］以下であることを特徴とする。
【００５２】
請求項２１記載の発明によれば、第１光学機能面に垂直に入射する光束の波長λがλ１≦λ≦λ１＋５０[ｎｍ]である場合と、λ２≦λ≦λ２＋４０[ｎｍ]である場合とには、第１光学機能面における反射率が１［％］以下であり、第２光学機能面に垂直に入射する光束の波長λがλ１≦λ≦λ２＋１３０[ｎｍ]である場合には、第２光学機能面における反射率が１．５［％］以下であるので、これらの帯域内の波長に対しては反射を防止することができる。また、第１光学機能面においては、波長λがλ１＋５０[ｎｍ]＜λ＜λ２の範囲内の或る波長である場合に、反射率が１［％］よりも大きい極大値を示すので、従来と異なり、波長λ１の光束と波長２の光束とに対する反射防止機能を損なうことなく、反射防止膜の層数を少なくすることができる。従って、生産コストを低廉化することができるとともに、反射防止膜の層と層との間に水分が浸透することによる分光特性の変化を抑えることができる。
また、光学素子本体が光学プラスチック製である場合であっても、反射防止膜の応力によって反射防止膜にクラックが発生したり、反射防止膜と光学素子本体との密着性が低下したりすることを防ぐことができる、つまり耐環境性を向上させることができる。
【００５３】
請求項２２記載の発明は、請求項２１記載の光学素子において、
前記複数の波長は波長λ３（７６０［ｎｍ］≦λ３≦８００［ｎｍ］）を含み、
前記第１光学機能面は、前記波長λがλ３≦λ≦λ３＋３０ [ｎｍ]である場合には、反射率が１［％］以下であり、
前記第２光学機能面は、前記波長λがλ１≦λ≦λ３＋１２０[ｎｍ]である場合には、反射率が１．５［％］以下であることを特徴とする。
【００５４】
請求項２２記載の発明によれば、前記波長λがλ３≦λ≦λ３＋３０[ｎｍ]である場合には、第１光学機能面における反射率が１［％］以下であり、前記波長λがλ１≦λ≦λ３＋１２０[ｎｍ]である場合には、第２光学機能面における反射率が１．５［％］以下であるので、これらの帯域内の波長に対しても反射を防止することができる。
【００５５】
請求項２３記載の発明は、情報の記録及び／または再生を行う光ピックアップ装置に備えられ、波長λ１（３９０［ｎｍ］≦λ１≦４３０［ｎｍ］）及び波長λ２（６３０［ｎｍ］≦λ２≦６７０［ｎｍ］）を含む複数の波長の光束を情報記録媒体に集光させる光学素子であって、
光学素子本体と、前記光学素子本体の両面に設けられて、前記光ピックアップ装置のレーザー光源側の第１光学機能面及び前記情報記録媒体側の第２光学機能面を形成した反射防止膜とを備え、
前記第１光学機能面は、
垂直に入射する光束の波長λがλ１≦λ≦λ２＋４０[ｎｍ]である場合には、反射率が１［％］以下であり、
前記第２光学機能面は、
前記波長λがλ１≦λ≦λ１＋５０[ｎｍ]である場合と、λ２≦λ≦λ２＋４０[ｎｍ]である場合とには、反射率が１［％］以下であり、
前記波長λがλ１＋５０[ｎｍ]＜λ＜λ２の範囲内の或る波長である場合に、反射率が１［％］よりも大きい極大値を示すことを特徴とする。
【００５６】
ここで、レーザー光源側、情報記録媒体側とは、使用される光束の光路においてレーザー光源側、情報記録媒体側ということである。
請求項２３記載の発明によれば、第１光学機能面に垂直に入射する光束の波長λがλ１≦λ≦λ２＋４０[ｎｍ]である場合には、第１光学機能面における反射率が１［％］以下であり、第２光学機能面に垂直に入射する光束の波長λがλ１≦λ≦λ１＋５０[ｎｍ]である場合と、λ２≦λ≦λ２＋４０[ｎｍ]である場合とには、第２光学機能面における反射率が１［％］以下であるので、これらの帯域内の波長に対しては反射を防止することができる。また、波長λがλ１＋５０[ｎｍ]＜λ＜λ２の範囲内の或る波長である場合に、第２光学機能面における反射率が１［％］よりも大きい極大値を示す、つまり反射防止機能が低下するので、波長λ１〜λ２の広い波長域の光束全体に対して反射を防止する従来の反射防止膜と異なり、波長λ１の光束と波長２の光束とに対する反射防止機能を損なうことなく、反射防止膜の層数を少なくすることができる。従って、生産コストを低廉化することができるとともに、反射防止膜の層と層との間に水分が浸透することによる分光特性の変化を抑えることができる。
また、光学素子本体が光学プラスチック製である場合であっても、反射防止膜の応力によって反射防止膜にクラックが発生したり、反射防止膜と光学素子本体との密着性が低下したりすることを防ぐことができる、つまり耐環境性を向上させることができる。
【００５７】
請求項２４記載の発明は、請求項２３記載の光学素子において、
前記複数の波長は波長λ３（７６０［ｎｍ］≦λ３≦８００［ｎｍ］）を含み、
前記第１光学機能面は、
前記波長λがλ１≦λ≦λ３＋３０[ｎｍ]である場合には、反射率が１［％］以下であり、
前記第２光学機能面は、
前記波長λがλ２≦λ≦λ３＋３０[ｎｍ]である場合には、反射率が１［％］以下であることを特徴とする。
【００５８】
請求項２４記載の発明によれば、前記波長λがλ１≦λ≦λ３＋３０[ｎｍ]である場合には、第１光学機能面における反射率が１［％］以下であり、前記波長λがλ２≦λ≦λ３＋３０[ｎｍ]である場合には、第２光学機能面における反射率が１［％］以下であるので、これらの帯域内の波長に対しても反射を防止することができる。
【００５９】
請求項２５記載の発明は、情報の記録及び／または再生を行う光ピックアップ装置に備えられ、波長λ１（３９０［ｎｍ］≦λ１≦４３０［ｎｍ］）及び波長λ２（６３０［ｎｍ］≦λ２≦６７０［ｎｍ］）を含む複数の波長の光束を情報記録媒体に集光させる光学素子であって、
前記光ピックアップ装置のレーザー光源側に配設された第１光学素子本体と、
前記情報記録媒体側に配設された第２光学素子本体と、
前記第１光学素子本体の両面に設けられて、前記レーザー光源側の第１光学機能面及び前記情報記録媒体側の第２光学機能面を形成し、かつ
前記第２光学素子本体の両面に設けられて、前記レーザー光源側の第３光学機能面及び前記情報記録媒体側の第４光学機能面を形成した反射防止膜とを備え、
前記第１光学機能面及び前記第２光学機能面は、
垂直に入射する光束の波長λがλ＝λ１である場合と、λ＝λ２である場合とには、反射率が１［％］以下であり、
前記波長λがλ１＜λ＜λ２の範囲内の或る波長である場合に、反射率が１［％］よりも大きい極大値を示し、
前記第３光学機能面は、
前記波長λがλ１≦λ≦λ２＋４０［ｎｍ］である場合には、反射率が１［％］以下であり、
前記第４光学機能面は、
前記波長λがλ１≦λ≦λ１＋５０［ｎｍ］である場合と、λ２≦λ≦λ２＋４０［ｎｍ］である場合とには、反射率が１［％］以下であり、
前記波長λがλ１＋５０［ｎｍ］＜λ＜λ２の範囲内の或る波長である場合に、反射率が１［％］よりも大きい極大値を示すことを特徴とする。
【００６０】
請求項２５記載の発明によれば、垂直に入射する光束の波長λがλ＝λ１である場合と、λ＝λ２である場合とには、第１，２光学機能面における反射率が１［％］以下であり、前記波長λがλ１≦λ≦λ２＋４０［ｎｍ］である場合には、第３光学機能面における反射率が１［％］以下であり、前記波長λがλ１≦λ≦λ１＋５０［ｎｍ］である場合と、λ２≦λ≦λ２＋４０［ｎｍ］である場合とには、第４光学機能面における反射率が１［％］以下であるので、これらの帯域内の波長に対しては反射を防止することができる。また、前記波長λがλ１＜λ＜λ２の範囲内の或る波長である場合に、第１，２光学機能面における反射率が１［％］よりも大きい極大値を示し、前記波長λがλ１＋５０［ｎｍ］＜λ＜λ２の範囲内の或る波長である場合に、第４光学機能面における反射率が１［％］よりも大きい極大値を示す、つまり反射防止機能が低下するので、波長λ１〜λ２の広い波長域の光束全体に対して反射を防止する従来の反射防止膜と異なり、波長λ１の光束と波長２の光束とに対する反射防止機能を損なうことなく、反射防止膜の層数を少なくすることができる。従って、生産コストを低廉化することができるとともに、反射防止膜の層と層との間に水分が浸透することによる分光特性の変化を抑えることができる。
また、光学素子本体が光学プラスチック製である場合であっても、反射防止膜の応力によって反射防止膜にクラックが発生したり、反射防止膜と光学素子本体との密着性が低下したりすることを防ぐことができる、つまり耐環境性を向上させることができる。
【００６１】
請求項２６記載の発明は、請求項２５記載の光学素子において、
前記複数の波長は波長λ３（７６０［ｎｍ］≦λ３≦８００［ｎｍ］）を含み、
前記第１光学機能面及び前記第２光学機能面は、
前記波長λがλ＝λ３である場合には、反射率が１［％］以下であり、
前記第３光学機能面は、
前記波長λがλ１≦λ≦λ３＋３０［ｎｍ］である場合には、反射率が１［％］以下であり、
前記第４光学機能面は、
前記波長λがλ２≦λ≦λ３＋３０［ｎｍ］である場合には、反射率が１［％］以下であることを特徴とする。
【００６２】
請求項２６記載の発明によれば、前記波長λがλ＝λ３である場合には、第１，２光学機能面における反射率が１［％］以下であり、前記波長λがλ１≦λ≦λ３＋３０［ｎｍ］である場合には、第３機能面における反射率が１［％］以下であり、前記波長λがλ２≦λ≦λ３＋３０［ｎｍ］である場合には、第４光学機能面における反射率が１［％］以下であるので、これらの帯域内の波長に対しても反射を防止することができる。
【００６３】
請求項２７記載の発明は、請求項１〜２６の何れか一項に記載の光学素子において、
開口数が０．６５以上の対物レンズであることを特徴とする。
【００６４】
請求項２７記載の発明によれば、開口数が０．６５以上の対物レンズであるので、ＡＯＤを情報記録媒体として記録及び／または再生を行うことができる。
【００６５】
請求項２８記載の発明は、請求項１〜２７の何れか一項に記載の光学素子において、
前記反射防止膜は、波長５００［ｎｍ］の光束に対する屈折率ｎが
１．３≦ｎ≦１．５５である低屈折率材料と、
１．７≦ｎ≦２．５である高屈折率材料とのうち、少なくとも２種類の材料から形成されていることを特徴とする。
【００６６】
請求項２８記載の発明によれば、請求項１〜２７の何れか一項に記載の発明と同様の効果を得ることができる。
【００６７】
請求項２９記載の発明は、請求項２８記載の光学素子において、
前記低屈折率材料は、ＭｇＦ2またはＳｉＯ2を主成分とする材料であり、
前記高屈折率材料は、ＴｉＯ2、Ｔａ2Ｏ5、ＣｅＯ2、ＺｒＯ2、ＨｆＯ2またはＣｅＦ3を主成分とする材料であることを特徴とする。
【００６８】
請求項２９記載の発明によれば、請求項２８記載の発明と同様の効果を得ることができる。
【００６９】
請求項３０記載の発明は、請求項１〜２７の何れか一項に記載の光学素子において、
前記反射防止膜は、波長５００［ｎｍ］の光束に対する屈折率ｎが
１．３≦ｎ＜１．５５である低屈折率材料と、
１．５５≦ｎ＜１．７である中屈折率材料と、
１．７≦ｎ＜２．５である高屈折率材料とのうち、少なくとも３種類の材料から形成されていることを特徴とする。
【００７０】
請求項３０記載の発明によれば、請求項１〜２７の何れか一項に記載の発明と同様の効果を得ることができる。
【００７１】
請求項３１記載の発明は、請求項３０記載の光学素子において、
前記低屈折率材料は、ＭｇＦ2またはＳｉＯ2を主成分とする材料であり、
前記中屈折率材料は、Ａｌ2Ｏ3を主成分とする材料であり、
前記高屈折率材料は、ＴｉＯ2、Ｔａ2Ｏ5、ＣｅＯ2、ＺｒＯ2、ＨｆＯ2またはＣｅＦ3を主成分とする材料であることを特徴とする。
【００７２】
請求項３１記載の発明によれば、請求項３０記載の発明と同様の効果を得ることができる。
【００７３】
請求項３２記載の発明は、請求項１〜３１の何れか一項に記載の光学素子において、
前記光学素子本体はプラスチックで形成されていることを特徴とする。
【００７４】
ここで、プラスチックとしては、ポリカーボネート樹脂やポリメチルメタクリレート樹脂、ノルボルネン系樹脂、脂環式オレフィン系樹脂などの光学プラスチックを用いることができる。なお、ノルボルネン系樹脂としては、ポリオレフィン系のものを用いることが好ましい。
請求項３２記載の発明によれば、請求項１〜３１の何れか一項に記載の発明と同様の効果を得ることができる。
【００７５】
請求項３３記載の発明は、請求項１〜３１の何れか一項に記載の光学素子において、
前記光学素子本体はガラスで形成されていることを特徴とする。
【００７６】
ここで、ガラスとしては、低融点ガラスモールド用硝材を用いることができ、具体的にはＭ−ＢａＣＤ５（商品名、ＨＯＹＡ製）などを用いることができる。
請求項３３記載の発明によれば、請求項１〜３１の何れか一項に記載の発明と同様の効果を得ることができる。
【００７７】
請求項３４記載の発明は、請求項１〜３３の何れか一項に記載の光学素子において、
前記光学素子本体と前記反射防止膜との間には下地層が介在し、
前記下地層の屈折率ｎ0’は、前記光学素子本体の屈折率をｎ0とした場合に、｜ｎ0’−ｎ0｜≦０．１であることを特徴とする。
【００７８】
請求項３４記載の発明によれば、光学素子本体と反射防止膜との間に下地層が介在するので、光学素子本体に対する反射防止膜の密着性を向上させることができる。
また、下地層の屈折率ｎ0’は、光学素子本体の屈折率ｎ0に対して｜ｎ0’−ｎ0｜≦０．１を満たすので、下地層を設けることによる光学機能の劣化を防止することができる。
【００７９】
請求項３５記載の発明は、光ピックアップ装置であって、
請求項１〜３４の何れか一項に記載の光学素子と、レーザー光源とを備え、
前記レーザー光源から出射された光束を前記光学素子によって光記録媒体上に集光することにより、この光記録媒体への情報の記録と、前記光記録媒体に記録された情報の再生と、の少なくとも一方を実行可能であることを特徴とする。
【００８０】
請求項３５記載の発明によれば、請求項１〜３４の何れか一項に記載の発明と同様の効果を得ることができる。
【発明の効果】
【００８１】
請求項１記載の発明によれば、波長λ１の光束と波長２の光束とに対する反射防止機能を損なうことなく、反射防止膜の層数を少なくすることができる。従って、生産コストを低廉化することができるとともに、反射防止膜の層と層との間に水分が浸透することによる分光特性の変化を抑えることができる。
【００８２】
請求項２記載の発明によれば、請求項１記載の発明と同様の効果が得られるのは勿論のこと、ＡＯＤまたはブルーレイディスクの使用波長λ１の光束と、ＤＶＤの使用波長λ２の光束と、ＣＤの使用波長λ３の光束との反射を、少ない層数の反射防止膜で防止することができる。
【００８３】
請求項３記載の発明によれば、請求項１または２記載の発明と同様の効果が得られるのは勿論のこと、０［°］≦θmax≦４０［°］の光束を用いて、情報の正確な記録や再生を行うことができる。
【００８４】
請求項４〜６記載の発明によれば、請求項１〜３の何れか一項に記載の発明と同様の効果が得られるのは勿論のこと、反射防止機能を損なうことなく反射防止膜の層数を少なくすることができる。
【００８５】
請求項７，９，１１，１３，１５，１７，１９，２１，２３，２５記載の発明によれば、波長λ１の光束と波長２の光束とに対する反射防止機能を損なうことなく、反射防止膜の層数を少なくすることができる。従って、生産コストを低廉化することができるとともに、反射防止膜の層と層との間に水分が浸透することによる分光特性の変化を抑えることができる。
【００８６】
請求項８，１０，１２，１４，１６，１８，２０，２２，２４，２６記載の発明によれば、請求項７，９，１１，１３，１５，１７，１９，２１，２３，２５記載の発明と同様の効果が得られるのは勿論のこと、λ３（７６０［ｎｍ］≦λ３≦８００［ｎｍ］）付近の帯域内の波長λに対しても反射を防止することができる。
【００８７】
請求項２７記載の発明によれば、請求項１〜２６の何れか一項に記載の発明と同様の効果が得られるのは勿論のこと、ＡＯＤを情報記録媒体として記録及び／または再生を行うことができる。
【００８８】
請求項２８，３０記載の発明によれば、請求項１〜２７の何れか一項に記載の発明と同様の効果を得ることができる。
請求項２９，３１記載の発明によれば、請求項２８，３０記載の発明と同様の効果を得ることができる。
請求項３２，３３記載の発明によれば、請求項１〜３１の何れか一項に記載の発明と同様の効果を得ることができる。
【００８９】
請求項３４記載の発明によれば、請求項１〜３３の何れか一項に記載の発明と同様の効果が得られるのは勿論のこと、光学素子本体と反射防止膜との間に下地層が介在するので、光学素子本体に対する反射防止膜の密着性を向上させることができる。
【００９０】
請求項３５記載の発明によれば、請求項１〜３４の何れか一項に記載の発明と同様の効果を得ることができる。
【発明を実施するための最良の形態】
【００９１】
以下、本発明の実施の形態について、図を参照して説明する。
【００９２】
＜第１の実施の形態＞
まず、本発明に係る光ピックアップ装置の実施の形態について説明する。
図１は、第１の実施の形態における光ピックアップ装置１の概略構成図である。
この図に示すように、光ピックアップ装置１は、レーザー光を出射する第１光源２ａと第２光源２ｂとを備えている。
【００９３】
第１光源２ａは波長λ１の第１光束を出射するものであり、波長λ１は３８０［ｎｍ］≦λ１≦４５０［ｎｍ］、本実施の形態においてはλ１＝４０５［ｎｍ］となっている。この波長λ１は、ＡＯＤ（情報記録媒体）１００に対する使用波長である。なお、ＡＯＤ１００の保護基板１０１の厚さｔ１は、０．５［ｍｍ］≦ｔ１≦０．７［ｍｍ］となっている。
第２光源２ｂは波長λ２の第２光束を出射するものであり、波長λ２は６４０［ｎｍ］≦λ２≦６８０［ｎｍ］、本実施の形態においてはλ２＝６５０［ｎｍ］となっている。この波長λ２は、ＤＶＤ（情報記録媒体）２００に対する使用波長である。なお、ＤＶＤ２００の保護基板２０１の厚さｔ２は、０．５［ｍｍ］≦ｔ２≦０．７［ｍｍ］となっている。
【００９４】
これら第１光源２ａ、第２光源２ｂから出射される各光束は、集光光学系３によってＡＯＤ１００、ＤＶＤ２００に集光されるようになっている。
集光光学系３は、第１,第２コリメートレンズ３０ａ,３０ｂと、第１〜第３ビームスプリッタ３１ａ〜３１ｃと、対物レンズ（光学素子）５とを有している。
第１,第２コリメートレンズ３０ａ,３０ｂは、第１,第２光源２ａ,２ｂから出射される光束を平行光とするようになっている。
【００９５】
ビームスプリッタ３１ａは、第１光源２ａから出射される第１光束を対物レンズ５の方向へ透過させるとともに、ＡＯＤ１００からの反射光、つまり戻り光を第１光検出器４ａに導くようになっている。ビームスプリッタ３１ａと第１光検出器４ａとの間には、センサーレンズ群３３ａが配設されている。
ビームスプリッタ３１ｂは、第２光源２ｂから出射される第２光束をビームスプリッタ３１ｃの方向へ透過させるとともに、ＤＶＤ２００からの反射光を第２光検出器４ｂに導くようになっている。ビームスプリッタ３１ｂと第２光検出器４ｂとの間には、センサーレンズ群３３ｂが配設されている。
ビームスプリッタ３１ｃは第１光源２ａからの第１光束と、第２光源２ｂからの第２光束とを同一の光路にのせるようになっている。
【００９６】
対物レンズ５は、図２に示すように、レンズ本体（光学素子本体）５０と反射防止膜５１とを備え、所定の方向に移動可能な２次元アクチュエータ（図示せず）に搭載されている。対物レンズ５の開口数ＮＡは０．６５、光学機能面５２，５３における波長λ１の光束の最大入出射角度θmaxは０［°］≦θmax≦４０［°］となっている。
【００９７】
レンズ本体５０は、プラスチックまたはガラスによって形成され、屈折率ｎ0が１．４５≦ｎ0≦１．６５となっている。
ここで、レンズ本体５０に用いられるプラスチックとしては、ポリカーボネート樹脂やポリメチルメタクリレート樹脂、ノルボルネン系樹脂、脂環式オレフィン系樹脂などの光学プラスチックを用いることができる。なお、ノルボルネン系樹脂としては、ポリオレフィン系のものを用いることが好ましい。また、レンズ本体５０に用いられるガラスとしては、低融点ガラスモールド用硝材を用いることができ、具体的にはＭ−ＢａＣＤ５（商品名、ＨＯＹＡ製）などを用いることができる。
【００９８】
反射防止膜５１は、レンズ本体５０の少なくとも一方の面、本実施の形態においては両面に設けられ、光学機能面５２，５３を形成している。光学機能面５２，５３に垂直に入射する光束の反射率は、波長λ１と波長λ２との間で１［％］以上の極大値を示し、波長λ１及び波長λ２で相対的に低くなっている。従って、第１光束及び第２光束に対しては光学機能面５２，５３での反射が防止された状態となっている。
この反射防止膜５１は、波長５００［ｎｍ］の光束に対する屈折率ｎが
１．３≦ｎ≦１．５５である低屈折率材料と、
１．７≦ｎ≦２．５である高屈折率材料とのうち、少なくとも２種類の材料から２層以上３０層以下で構成されている。ここで、低屈折率材料としては、ＭｇＦ2またはＳｉＯ2を主成分とする材料を用いることができる。また、高屈折率材料としては、ＴｉＯ2、Ｔａ2Ｏ5、ＣｅＯ2、ＺｒＯ2、ＨｆＯ2またはＣｅＦ3を主成分とする材料を用いることができる。また、反射防止膜５１の形成には、蒸着やスパッタリング、ＣＶＤ、塗布などの方法が用いられている。
【００９９】
また、反射防止膜５１に含まれる層を、レンズ本体５０に近い側から順に第１層、第２層、…第ｎ層とすると、第１層の屈折率ｎ1及び光学膜厚ｎｄ1と、第２層の屈折率ｎ2及び光学膜厚ｎｄ2とは、
１．７≦ｎ1≦２．５、２２５［ｎｍ］≦ｎｄ1≦２７５［ｎｍ］
１．３≦ｎ2≦１．５５、１００［ｎｍ］≦ｎｄ2≦１５０［ｎｍ］
となっている。
【０１００】
なお、レンズ本体５０と反射防止膜５１との間には下地層（図示せず）を介在させることが好ましい。この場合には、レンズ本体５０に対する反射防止膜５１の密着性を向上させることができる。更に、この下地層の屈折率ｎ0’は、レンズ本体５０の屈折率ｎ0に対して、｜ｎ0’−ｎ0｜≦０．１とすることが好ましい。この場合には、下地層を設けることによる光学機能の劣化が防止された状態となる。
【０１０１】
以上のように構成された光ピックアップ装置１の動作については周知であるため詳しい説明は省略するが、第１光源２ａから出射された第１光束は、第１ビームスプリッタ３１ａを通過した後、第１コリメートレンズ３０ａにおいて平行光化され、第３ビームスプリッタ３１ｃを通過する。
【０１０２】
次に、第１光束は対物レンズ５によってＡＯＤ１００の情報記録面上に集光され、光軸Ｌ上にスポットを形成する。スポットを形成した第１光束は情報記録面で情報ピットにより変調されて反射され、再び対物レンズ５を通過する。ここで、光学機能面５２，５３における第１光束の反射は反射防止膜５１によって防止されているので、第１光束は光量を低下させずに対物レンズ５を通過する。
次に、第１光束は第３ビームスプリッタ３１ｃ、第１コリメートレンズ３０ａを通過して、第１ビームスプリッタ３１ａで反射して分岐される。
そして、分岐された第１光束はセンサーレンズ群３３ａを経て第１光検出器４ａに入射する。第１光検出器４ａは入射光のスポットを検出して信号を出力し、その出力された信号を用いてＡＯＤ１００に記録された情報の読み取り信号を得る。
【０１０３】
また、第１光検出器４ａ上でのスポットの形状変化や位置変化による光量変化等を検出して合焦検出やトラック検出が行われる。この検出結果に基づいて前記２次元アクチュエータは、第１光束が情報記録面上に正確にスポットを形成するように、対物レンズ５をフォーカス方向及びトラッキング方向に移動させる。
【０１０４】
一方、第２光源２ｂから出射される第２光束は、第２ビームスプリッタ３１ｂを通過した後、第２コリメートレンズ３０ｂにおいて平行光化され、第３ビームスプリッタ３１ｃで反射され、対物レンズ５に至る。
【０１０５】
次に、第２光束は対物レンズ５によってＤＶＤ２００の情報記録面上に集光され、光軸Ｌ上にスポットを形成する。スポットを形成した第２光束は情報記録面で情報ピットにより変調されて反射され、再び対物レンズ５を通過する。ここで、光学機能面５２，５３における第２光束の反射は反射防止膜５１によって防止されているので、第２光束は光量を低下させずに対物レンズ５を通過する。
次に、第２光束は第３ビームスプリッタ３１ｃで反射して分岐される。
そして、分岐された第２光束は第２コリメートレンズ３０ｂを通過して、第２ビームスプリッタ３１ｂで反射して分岐され、センサーレンズ群３３ａを経て第２光検出器４ｂに入射する。以下は第１光束の場合と同様である。
【０１０６】
以上のような光ピックアップ装置１によれば、波長λ１〜λ２の広い波長域の光束全体に対して反射を防止する従来の反射防止膜と異なり、第１光束及び第２光束に対する反射防止機能を損なうことなく、反射防止膜５１の層数を少なくすることができる。従って、生産コストを低廉化することができるとともに、反射防止膜５１の層と層との間に水分が浸透することによる分光特性の変化を抑えることができる。
また、レンズ本体５０が光学プラスチック製である場合であっても、反射防止膜５１の応力によって反射防止膜５１にクラックが発生したり、反射防止膜５１とレンズ本体５０との密着性が低下したりすることを防ぐことができる、つまり耐環境性を向上させることができる。
【０１０７】
なお、上記実施の形態においては、第２光源の波長を６４０［ｎｍ］以上、６８０［ｎｍ］以下として説明したが、７５０［ｎｍ］以上、８５０［ｎｍ］以下としても良い。この場合には、情報記録媒体としてＤＶＤ２００に代えてＣＤを用いることができる。
【０１０８】
＜第２の実施の形態＞
次に、本発明に係る光ピックアップ装置の第２の実施の形態について説明する。なお、上記第１の実施の形態と同様の構成要素には同一の符号を付し、その説明を省略する。
【０１０９】
本第２の実施の形態における光ピックアップ装置１Ａは、上記第１の光ピックアップ装置１と異なり、対物レンズ５の代わりに対物レンズ５Ａを備えている。
【０１１０】
対物レンズ５Ａは、図２に示すように、レンズ本体５０と、反射防止膜５１Ａとを備えている。
反射防止膜５１Ａは、レンズ本体５０の少なくとも一方の面、本実施の形態においては両面に設けられ、光学機能面５２Ａ，５３Ａを形成している。光学機能面５２Ａ，５３Ａに垂直に入射する光束の反射率は、波長λ１と波長λ２との間で１［％］以上の極大値を示し、波長λ１及び波長λ２で相対的に低くなっている。従って、第１光束及び第２光束に対しては光学機能面５２Ａ，５３Ａでの反射が防止された状態となっている。
この反射防止膜５１Ａは、波長５００［ｎｍ］の光束に対する屈折率ｎが
１．３≦ｎ＜１．５５である低屈折率材料と、
１．５５≦ｎ＜１．７である中屈折率材料と、
１．７≦ｎ＜２．５である高屈折率材料とのうち、少なくとも３種類の材料から３層以上３０層以下で形成されている。ここで、低屈折率材料としては、ＭｇＦ2またはＳｉＯ2を主成分とする材料を用いることができる。また、中屈折率材料としては、Ａｌ2Ｏ3を主成分とする材料を用いることができる。また、高屈折率材料としては、ＴｉＯ2、Ｔａ2Ｏ5、ＣｅＯ2、ＺｒＯ2、ＨｆＯ2またはＣｅＦ3を主成分とする材料を用いることができる。
【０１１１】
また、反射防止膜５１Ａに含まれる層のうち、第１層の屈折率ｎ1及び膜厚ｎｄ1と、第２層の屈折率ｎ2及び膜厚ｎｄ2と、第３層の屈折率ｎ3及び膜厚ｎｄ3とは、
１．７≦ｎ1≦２．５、１２５［ｎｍ］≦ｎｄ1≦１７５［ｎｍ］、
１．５５≦ｎ2＜１．７、７５［ｎｍ］≦ｎｄ2≦１２５［ｎｍ］、
１．３≦ｎ3＜１．５５、１００［ｎｍ］≦ｎｄ3≦１５０［ｎｍ］、
となっている。
【０１１２】
以上のような光ピックアップ装置１Ａの動作は、上記第１の実施の形態における光ピックアップ装置１の動作と同様である。
この光ピックアップ装置１Ａによっても、上記第１の実施の形態と同様の効果を得ることができる。
【０１１３】
＜第３の実施の形態＞
次に、本発明に係る光ピックアップ装置の第３の実施の形態について説明する。なお、上記第１の実施の形態と同様の構成要素には同一の符号を付し、その説明を省略する。
【０１１４】
図３は、第２の実施の形態における光ピックアップ装置１Ｂの概略構成図である。
この図に示すように、光ピックアップ装置１Ｂは、上記第１の実施の形態における光ピックアップ装置１と異なり、更に第３光源２ｃ、コリメータレンズ３０ｃ、ビームスプリッタ３１ｄ及び回折板６を備え、かつ、前記対物レンズ５の代わりに対物レンズ５Ｂを備えている。
【０１１５】
第３光源２ｃは波長λ３の第３光束を出射するものであり、波長λ３は７５０［ｎｍ］≦λ３≦８５０［ｎｍ］、本実施の形態においてはλ３＝７８０［ｎｍ］となっている。この波長λ３は、ＣＤ（第３光情報記録媒体）３００に対する使用波長である。なお、ＣＤ３００の保護基板３０１の厚さｔ３は、１．１［ｍｍ］≦ｔ３≦１．３［ｍｍ］となっている。
第３コリメートレンズ３０ｃは、第３光源２ｃから出射される光束を平行光とするようになっている。
ビームスプリッタ３１ｄは、第３光源２ｃからの第３光束と、ビームスプリッタ３１ｃを透過した第１光束及び第２光束とを同一の光路にのせるようになっている。ビームスプリッタ３１ｄと第３光源２ｃとの間には、ＣＤ３００からの反射光を第３光検出器４ｃに導く回折板６が配設されている。
【０１１６】
対物レンズ５Ｂは、図２に示すように、レンズ本体（光学素子本体）５０Ｂと、第１光束、第２光束及び第３光束に対して反射防止機能を有する反射防止膜５１Ｂとを備えている。
反射防止膜５１Ｂは、レンズ本体５０の少なくとも一方の面、本実施の形態においては両面に設けられ、光学機能面５２Ｂ，５３Ｂを形成している。光学機能面５２Ｂ，５３Ｂに垂直に入射する光束の反射率は、波長λ１と波長λ２との間で１［％］以上の極大値を示し、波長λ１及び波長λ２で相対的に低くなっている。従って、第１光束及び第２光束に対しては光学機能面５２Ｂ，５３Ｂでの反射が防止された状態となっている。
この反射防止膜５１Ｂは、波長５００［ｎｍ］の光束に対する屈折率ｎが
１．３≦ｎ≦１．５５である低屈折率材料と、
１．７≦ｎ≦２．５である高屈折率材料とのうち、少なくとも２種類の材料から４層以上３０層以下で形成されている。
【０１１７】
また、反射防止膜５１Ｂに含まれる層のうち、第１層の屈折率ｎ1及び光学膜厚ｎｄ1と、第２層の屈折率ｎ2及び光学膜厚ｎｄ2と、第３層の屈折率ｎ3及び光学膜厚ｎｄ3と、第４層の屈折率ｎ4及び光学膜厚ｎｄ4とは、
１．７≦ｎ1≦２．５、２５［ｎｍ］≦ｎｄ1≦７５［ｎｍ］、
１．３≦ｎ2≦１．５５、２５［ｎｍ］≦ｎｄ2≦７５［ｎｍ］、
１．７≦ｎ3≦２．５、２２５［ｎｍ］≦ｎｄ3≦２７５［ｎｍ］、
１．３≦ｎ4≦１．５５、１３５［ｎｍ］≦ｎｄ4≦１８５［ｎｍ］
となっている。
【０１１８】
以上のように構成された光ピックアップ装置１Ｂの動作のうち、ＡＯＤ１００及びＤＶＤ２００を用いた記録及び／または再生については、上記第１の実施の形態における光ピックアップ装置１と同様である。
また、光ピックアップ装置１Ｂの動作のうち、ＣＤ３００を用いた記録及び／または再生においては、まず、第３光源２ｃから出射された第３光束は、回折板６を通過した後、第３コリメートレンズ３０ｃにおいて平行光化され、第４ビームスプリッタ３１ｄで反射され、対物レンズ５に至る。
【０１１９】
次に、第３光束は対物レンズ５によってＣＤ３００の情報記録面上に集光され、光軸Ｌ上にスポットを形成する。スポットを形成した第３光束は情報記録面で情報ピットにより変調されて反射され、再び対物レンズ５を通過する。ここで、反射防止膜５１によって光学機能面５２，５３における第２光束の反射が防止されているので、第３光束は光量を低下させずに対物レンズ５を通過する。
次に、第３光束は、第４ビームスプリッタ３１ｄで反射して分岐される。
そして、分岐された第３光束は第３コリメートレンズ３０ｃを通過して、回折板６を通過する際に進路を変更され、第３光検出器４ｃに入射する。以下は第１光束の場合と同様である。
【０１２０】
以上のような光ピックアップ装置１Ｂによれば、波長λ１〜λ３の広い波長域の光束全体に対して反射を防止する従来の反射防止膜と異なり、第１光束、第２光束及び第３光束に対する反射防止機能を損なうことなく、反射防止膜５１Ｂの層数を少なくすることができる。従って、生産コストを低廉化することができるとともに、反射防止膜５１Ｂの層と層との間に水分が浸透することによる分光特性の変化を抑えることができる。
また、レンズ本体５０が光学プラスチック製である場合であっても、反射防止膜５１Ｂの応力によって反射防止膜５１Ｂにクラックが発生したり、反射防止膜５１Ｂとレンズ本体５０との密着性が低下したりすることを防ぐことができる、つまり耐環境性を向上させることができる。
【０１２１】
＜第４の実施の形態＞
本第４の実施の形態における光ピックアップ装置１Ｃは、上記第１の光ピックアップ装置１と異なり、対物レンズ５の代わりに対物レンズ５Ｃを備えている。
対物レンズ５Ｃは、図２に示すように、レンズ本体５０と、反射防止膜５１Ｃとを備えている。
【０１２２】
反射防止膜５１Ｃは、レンズ本体５０の少なくとも一方の面、本実施の形態においては両面に設けられ、光学機能面５２Ｃ，５３Ｃを形成している。より詳細には、反射防止膜５１Ｃは、｛（第１光束に対する有効径内での最大膜厚）−（この有効径内での最小膜厚）｝／平均膜厚の値が５［％］以下となるように成膜されている。つまり、反射防止膜５Ｃの膜厚は、ほぼ均一とされている。
光学機能面５２Ｃ，５３Ｃは、前記有効径内での最大入出射角度θmaxが０［°］≦θmax≦４０［°］となっている。また、光学機能面５２Ｃ，５３Ｃは、垂直に入射する光束の波長λがλ１≦λ≦λ１＋１５[ｎｍ]である場合と、λ２≦λ≦λ２＋１５[ｎｍ]である場合とには、反射率を１［％］以下に抑えるようになっている。また、光学機能面５２Ｃ，５３Ｃは、前記波長λがλ１＋１５[ｎｍ]＜λ＜λ２の範囲内の或る波長である場合に、反射率が１［％］よりも大きい極大値を示すようになっている。
【０１２３】
以上の光ピックアップ装置１Ｃの動作は、上記第１の実施の形態における光ピックアップ装置１と同様である。
この光ピックアップ装置１Ｃによれば、光学機能面５２Ｃ，５３Ｃに垂直に入射する光束の波長λがλ１≦λ≦λ１＋１５[ｎｍ]である場合と、λ２≦λ≦λ２＋１５[ｎｍ]である場合とには、光学機能面５２Ｃ，５３Ｃにおける反射率が１［％］以下であるので、これらの帯域内の波長に対しては反射を防止することができる。また、波長λがλ１＋１５[ｎｍ]＜λ＜λ２の範囲内の或る波長である場合に、反射率が１［％］よりも大きい極大値を示す、つまり反射防止機能が低下するので、波長λ１〜λ２の広い波長域の光束全体に対して反射を防止する従来の反射防止膜と異なり、第１光束と第２光束とに対する反射防止機能を損なうことなく、反射防止膜５１Ｃの層数を少なくすることができる。従って、生産コストを低廉化することができるとともに、反射防止膜５１Ｃの層と層との間に水分が浸透することによる分光特性の変化を抑えることができる。
また、レンズ本体５０が光学プラスチック製である場合であっても、反射防止膜５１Ｃの応力によって反射防止膜５１Ｃにクラックが発生したり、反射防止膜５１Ｃとレンズ本体５０との密着性が低下したりすることを防ぐことができる、つまり耐環境性を向上させることができる。
【０１２４】
＜第５の実施の形態＞
本第５の実施の形態における光ピックアップ装置１Ｄは、上記第１の光ピックアップ装置１と異なり、対物レンズ５の代わりに対物レンズ５Ｄを備えている。
対物レンズ５Ｄは、図２に示すように、レンズ本体５０と、反射防止膜５１Ｄとを備えている。
【０１２５】
反射防止膜５１Ｄは、レンズ本体５０の少なくとも一方の面、本実施の形態においては両面に設けられ、光学機能面５２Ｄ，５３Ｄを形成している。より詳細には、反射防止膜５１Ｄは、｛（第１光束に対する有効径内での最大膜厚）−（この有効径内での最小膜厚）｝／平均膜厚の値が５［％］以下となるように成膜されている。つまり、反射防止膜５Ｄの膜厚は、ほぼ均一とされている。
光学機能面５２Ｄ，５３Ｄは、前記有効径内での最大入出射角度θmaxが４０［°］＜θmax＜９０［°］となっている。また、光学機能面５２Ｄ，５３Ｄは、垂直に入射する光束の波長λがλ１≦λ≦λ１＋５０[ｎｍ]である場合と、λ２≦λ≦λ２＋４０[ｎｍ]である場合とには、反射率を１［％］以下に抑えるようになっている。また、光学機能面５２Ｄ，５３Ｄは、前記波長λがλ１＋５０［ｎｍ］＜λ＜λ２の範囲内の或る波長である場合に、反射率が１［％］よりも大きい極大値を示すようになっている。
【０１２６】
以上の光ピックアップ装置１Ｄの動作は、上記第１の実施の形態における光ピックアップ装置１と同様である。
この光ピックアップ装置１Ｄによれば、光学機能面５２Ｄ，５３Ｄに垂直に入射する光束の波長λがλ１≦λ≦λ１＋５０[ｎｍ]である場合と、λ２≦λ≦λ２＋４０[ｎｍ]である場合とには、光学機能面５２Ｄ，５３Ｄにおける反射率が１［％］以下であるので、これらの帯域内の波長に対しては反射を防止することができる。また、波長λがλ１＋５０［ｎｍ］＜λ＜λ２の範囲内の或る波長である場合に、反射率が１［％］よりも大きい極大値を示す、つまり反射防止機能が低下するので、波長λ１〜λ２の広い波長域の光束全体に対して反射を防止する従来の反射防止膜と異なり、第１光束と第２光束とに対する反射防止機能を損なうことなく、反射防止膜５１Ｄの層数を少なくすることができる。従って、生産コストを低廉化することができるとともに、反射防止膜５１Ｄの層と層との間に水分が浸透することによる分光特性の変化を抑えることができる。
また、レンズ本体５０が光学プラスチック製である場合であっても、反射防止膜５１Ｄの応力によって反射防止膜５１Ｄにクラックが発生したり、反射防止膜５１Ｄとレンズ本体５０との密着性が低下したりすることを防ぐことができる、つまり耐環境性を向上させることができる。
【０１２７】
＜第６の実施の形態＞
本第６の実施の形態における光ピックアップ装置１Ｅは、上記第１の光ピックアップ装置１と異なり、対物レンズ５の代わりに対物レンズ５Ｅを備えている。
対物レンズ５Ｅは、図２に示すように、レンズ本体５０と、反射防止膜５１Ｅとを備えている。
【０１２８】
反射防止膜５１Ｅは、レンズ本体５０の少なくとも一方の面、本実施の形態においては両面に設けられ、光学機能面５２Ｅ，５３Ｅを形成している。より詳細には、反射防止膜５１Ｅは、｛（第１光束に対する有効径内での最大膜厚）−（この有効径内での最小膜厚）｝／平均膜厚の値が５［％］以下となるように成膜されている。つまり、反射防止膜５Ｅの膜厚は、ほぼ均一とされている。
光学機能面５２Ｅは、前記有効径内での最大入出射角度θmaxが４０［°］＜θmax＜９０［°］となっている。また、光学機能面５２Ｅは、垂直に入射する光束の波長λがλ１≦λ≦λ１＋５０[ｎｍ]である場合と、λ２≦λ≦λ２＋４０[ｎｍ]である場合とには、反射率を１［％］以下に抑えるようになっている。また、光学機能面５２Ｅは、前記波長λがλ１＋５０［ｎｍ］＜λ＜λ２の範囲内の或る波長である場合に、反射率が１［％］よりも大きい極大値を示すようになっている。
光学機能面５３Ｅは、前記有効径内での最大入出射角度θmaxが０［°］≦θmax≦４０［°］となっている。また、光学機能面５３Ｅは、垂直に入射する光束の波長λがλ１≦λ≦λ１＋１５[ｎｍ]である場合と、λ２≦λ≦λ２＋１５[ｎｍ]である場合とには、反射率を１［％］以下に抑えるようになっている。また、光学機能面５３Ｅは、前記波長λがλ１＋１５[ｎｍ]＜λ＜λ２の範囲内の或る波長である場合に、反射率が１［％］よりも大きい極大値を示すようになっている。
【０１２９】
以上の光ピックアップ装置１Ｅの動作は、上記第１の実施の形態における光ピックアップ装置１と同様である。
この光ピックアップ装置１Ｅによれば、光学機能面５３Ｅに垂直に入射する光束の波長λがλ１≦λ≦λ１＋１５[ｎｍ]である場合と、λ２≦λ≦λ２＋１５[ｎｍ]である場合とには、光学機能面５３Ｅにおける反射率が１［％］以下であり、光学機能面５２Ｅに垂直に入射する光束の波長λがλ１≦λ≦λ１＋５０[ｎｍ]である場合と、λ２≦λ≦λ２＋４０[ｎｍ]である場合とには、光学機能面５２Ｅにおける反射率が１［％］以下であるので、これらの帯域内の波長に対しては反射を防止することができる。また、光学機能面５３Ｅにおいては、波長λがλ１＋１５[ｎｍ]＜λ＜λ２の範囲内の或る波長である場合に反射率が１［％］よりも大きい極大値を示し、光学機能面５２Ｅにおいては、波長λがλ１＋５０［ｎｍ］＜λ＜λ２の範囲内の或る波長である場合に反射率が１［％］よりも大きい極大値を示す、つまり反射防止機能が低下するので、波長λ１〜λ２の広い波長域の光束全体に対して反射を防止する従来の反射防止膜と異なり、第１光束と第２光束とに対する反射防止機能を損なうことなく、反射防止膜５１Ｅの層数を少なくすることができる。従って、生産コストを低廉化することができるとともに、反射防止膜５１Ｅの層と層との間に水分が浸透することによる分光特性の変化を抑えることができる。
また、レンズ本体５０が光学プラスチック製である場合であっても、反射防止膜５１Ｅの応力によって反射防止膜５１Ｅにクラックが発生したり、反射防止膜５１Ｅとレンズ本体５０との密着性が低下したりすることを防ぐことができる、つまり耐環境性を向上させることができる。
【０１３０】
なお、本実施の形態においては、光学機能面５２Ｅを光入射面、光学機能面５３Ｅを光出射面として説明したが、光学機能面５２Ｅを光出射面、光学機能面５３Ｅを光出射面としても良い。
【０１３１】
＜第７の実施の形態＞
本第７の実施の形態における光ピックアップ装置１Ｆは、上記第１の光ピックアップ装置１と異なり、対物レンズ５の代わりに対物レンズ５Ｆを備えている。
対物レンズ５Ｆは、図２に示すように、レンズ本体５０と、反射防止膜５１Ｆとを備えている。
【０１３２】
反射防止膜５１Ｆは、レンズ本体５０の少なくとも一方の面、本実施の形態においては両面に設けられ、光学機能面５２Ｆ，５３Ｆを形成している。より詳細には、反射防止膜５１Ｆは、｛（第１光束に対する有効径内での最大膜厚）−（この有効径内での最小膜厚）｝／平均膜厚の値が５［％］より大きくなるように成膜されている。つまり、反射防止膜５Ｆの膜厚は、不均一とされている。
光学機能面５２Ｆ，５３Ｆは、前記有効径内での最大入出射角度θmaxと、前記有効径内における最大面角度θ⊥maxとが０［°］≦θmax≦４０［°］、かつ、０［°］≦θ⊥max≦４０［°］となっている。また、光学機能面５２Ｆ，５３Ｆは、垂直に入射する光束の波長λがλ１≦λ≦λ１＋１５[ｎｍ]である場合と、λ２≦λ≦λ２＋１５[ｎｍ]である場合とには、反射率を１［％］以下に抑えるようになっている。また、光学機能面５２Ｆ，５３Ｆは、前記波長λがλ１＋１５[ｎｍ]＜λ＜λ２の範囲内の或る波長である場合に、反射率が１［％］よりも大きい極大値を示すようになっている。
【０１３３】
以上の光ピックアップ装置１Ｆの動作は、上記第１の実施の形態における光ピックアップ装置１と同様である。
この光ピックアップ装置１Ｆによれば、光学機能面５２Ｆ，５３Ｆに垂直に入射する光束の波長λがλ１≦λ≦λ１＋１５[ｎｍ]である場合と、λ２≦λ≦λ２＋１５[ｎｍ]である場合とには、光学機能面５２Ｆ，５３Ｆにおける反射率が１［％］以下であるので、これらの帯域内の波長に対しては反射を防止することができる。また、波長λがλ１＋１５[ｎｍ]＜λ＜λ２の範囲内の或る波長である場合に、反射率が１［％］よりも大きい極大値を示す、つまり反射防止機能が低下するので、波長λ１〜λ２の広い波長域の光束全体に対して反射を防止する従来の反射防止膜と異なり、第１光束と第２光束とに対する反射防止機能を損なうことなく、反射防止膜５１Ｆの層数を少なくすることができる。従って、生産コストを低廉化することができるとともに、反射防止膜５１Ｆの層と層との間に水分が浸透することによる分光特性の変化を抑えることができる。
また、レンズ本体５０が光学プラスチック製である場合であっても、反射防止膜５１Ｆの応力によって反射防止膜５１Ｆにクラックが発生したり、反射防止膜５１Ｆとレンズ本体５０との密着性が低下したりすることを防ぐことができる、つまり耐環境性を向上させることができる。
【０１３４】
＜第８の実施の形態＞
本第８の実施の形態における光ピックアップ装置１Ｇは、上記第１の光ピックアップ装置１と異なり、対物レンズ５の代わりに対物レンズ５Ｇを備えている。
対物レンズ５Ｇは、図２に示すように、レンズ本体５０と、反射防止膜５１Ｇとを備えている。
【０１３５】
反射防止膜５１Ｇは、レンズ本体５０の少なくとも一方の面、本実施の形態においては両面に設けられ、光学機能面５２Ｇ，５３Ｇを形成している。より詳細には、反射防止膜５１Ｇは、｛（第１光束に対する有効径内での最大膜厚）−（この有効径内での最小膜厚）｝／平均膜厚の値が５［％］より大きくなるように成膜されている。つまり、反射防止膜５Ｇの膜厚は、不均一とされている。
光学機能面５２Ｇ，５３Ｇは、前記有効径内での最大入出射角度θmaxと、前記有効径内における最大面角度θ⊥maxとが
０［°］≦θmax≦４０［°］、かつ、４０［°］＜θ⊥max＜９０［°］
または４０［°］＜θmax＜９０［°］、かつ、０［°］≦θ⊥max≦４０［°］となっている。また、光学機能面５２Ｇ，５３Ｇは、垂直に入射する光束の波長λがλ１≦λ≦λ１＋５０[ｎｍ]である場合と、λ２≦λ≦λ２＋４０[ｎｍ]である場合とには、反射率を１［％］以下に抑えるようになっている。また、光学機能面５２Ｇ，５３Ｇは、前記波長λがλ１＋５０［ｎｍ］＜λ＜λ２の範囲内の或る波長である場合に、反射率が１［％］よりも大きい極大値を示すようになっている。
【０１３６】
以上の光ピックアップ装置１Ｇの動作は、上記第１の実施の形態における光ピックアップ装置１と同様である。
この光ピックアップ装置１Ｇによれば、光学機能面５２Ｇ，５３Ｇに垂直に入射する光束の波長λがλ１≦λ≦λ１＋５０[ｎｍ]である場合と、λ２≦λ≦λ２＋４０[ｎｍ]である場合とには、光学機能面５２Ｇ，５３Ｇにおける反射率が１［％］以下であるので、これらの帯域内の波長に対しては反射を防止することができる。また、波長λがλ１＋５０[ｎｍ]＜λ＜λ２の範囲内の或る波長である場合に、反射率が１［％］よりも大きい極大値を示す、つまり反射防止機能が低下するので、波長λ１〜λ２の広い波長域の光束全体に対して反射を防止する従来の反射防止膜と異なり、第１光束と第２光束とに対する反射防止機能を損なうことなく、反射防止膜５１Ｇの層数を少なくすることができる。従って、生産コストを低廉化することができるとともに、反射防止膜５１Ｇの層と層との間に水分が浸透することによる分光特性の変化を抑えることができる。
また、レンズ本体５０が光学プラスチック製である場合であっても、反射防止膜５１Ｇの応力によって反射防止膜５１Ｇにクラックが発生したり、反射防止膜５１Ｇとレンズ本体５０との密着性が低下したりすることを防ぐことができる、つまり耐環境性を向上させることができる。
【０１３７】
＜第９の実施の形態＞
本第９の実施の形態における光ピックアップ装置１Ｉは、上記第１の光ピックアップ装置１と異なり、対物レンズ５の代わりに対物レンズ５Ｉを備えている。
対物レンズ５Ｉは、図２に示すように、レンズ本体５０と、反射防止膜５１Ｉとを備えている。
【０１３８】
反射防止膜５１Ｉは、レンズ本体５０の少なくとも一方の面、本実施の形態においては両面に設けられ、光学機能面５２Ｉ，５３Ｉを形成している。より詳細には、反射防止膜５１Ｉは、｛（第１光束に対する有効径内での最大膜厚）−（この有効径内での最小膜厚）｝／平均膜厚の値が５［％］より大きくなるように成膜されている。つまり、反射防止膜５Ｉの膜厚は、不均一とされている。
光学機能面５２Ｉは、有効径内での最大入出射角度θmaxと、前記有効径内における最大面角度θ⊥maxとが
０［°］≦θmax≦４０［°］、かつ、４０［°］＜θ⊥max＜９０［°］
または４０［°］＜θmax＜９０［°］、かつ、０［°］≦θ⊥max≦４０［°］となっている。また、光学機能面５２Ｉは、垂直に入射する光束の波長λがλ１≦λ≦λ１＋５０[ｎｍ]である場合と、λ２≦λ≦λ２＋４０[ｎｍ]である場合とには、反射率を１［％］以下に抑えるようになっている。また、光学機能面５２Ｉは、前記波長λがλ１＋５０［ｎｍ］＜λ＜λ２の範囲内の或る波長である場合に、反射率が１［％］よりも大きい極大値を示すようになっている。
光学機能面５３Ｉは、有効径内での最大入出射角度θmaxと、前記有効径内における最大面角度θ⊥maxとが０［°］≦θmax≦４０［°］、かつ、０［°］≦θ⊥max≦４０［°］となっている。また、光学機能面５３Ｉは、垂直に入射する光束の波長λがλ１≦λ≦λ１＋１５[ｎｍ]である場合と、λ２≦λ≦λ２＋１５[ｎｍ]である場合とには、反射率を１［％］以下に抑えるようになっている。また、光学機能面５３Ｉは、前記波長λがλ１＋１５[ｎｍ]＜λ＜λ２の範囲内の或る波長である場合に、反射率が１［％］よりも大きい極大値を示すようになっている。
【０１３９】
以上の光ピックアップ装置１Ｉの動作は、上記第１の実施の形態における光ピックアップ装置１と同様である。
この光ピックアップ装置１Ｉによれば、光学機能面５３Ｉに垂直に入射する光束の波長λがλ１≦λ≦λ１＋１５[ｎｍ]である場合と、λ２≦λ≦λ２＋１５[ｎｍ]である場合とには、光学機能面５３Ｉにおける反射率が１［％］以下であり、光学機能面５２Ｉに垂直に入射する光束の波長λがλ１≦λ≦λ１＋５０[ｎｍ]である場合と、λ２≦λ≦λ２＋４０[ｎｍ]である場合とには、光学機能面５２Ｉにおける反射率が１［％］以下であるので、これらの帯域内の波長に対しては反射を防止することができる。また、光学機能面５３Ｉにおいては、波長λがλ１＋１５[ｎｍ]＜λ＜λ２の範囲内の或る波長である場合に反射率が１［％］よりも大きい極大値を示し、光学機能面５２Ｉにおいては、波長λがλ１＋５０［ｎｍ］＜λ＜λ２の範囲内の或る波長である場合に反射率が１［％］よりも大きい極大値を示す、つまり反射防止機能が低下するので、波長λ１〜λ２の広い波長域の光束全体に対して反射を防止する従来の反射防止膜と異なり、第１光束と第２光束とに対する反射防止機能を損なうことなく、反射防止膜５１Ｉの層数を少なくすることができる。従って、生産コストを低廉化することができるとともに、反射防止膜５１Ｉの層と層との間に水分が浸透することによる分光特性の変化を抑えることができる。
また、レンズ本体５０が光学プラスチック製である場合であっても、反射防止膜５１Ｉの応力によって反射防止膜５１Ｉにクラックが発生したり、反射防止膜５１Ｉとレンズ本体５０との密着性が低下したりすることを防ぐことができる、つまり耐環境性を向上させることができる。
【０１４０】
なお、本実施の形態においては、光学機能面５２Ｉを光入射面、光学機能面５３Ｉを光出射面として説明したが、光学機能面５２Ｉを光出射面、光学機能面５３Ｉを光出射面としても良い。
【０１４１】
＜第１０の実施の形態＞
本第１０の実施の形態における光ピックアップ装置１Ｊは、上記第１の光ピックアップ装置１と異なり、対物レンズ５の代わりに対物レンズ５Ｊを備えている。
対物レンズ５Ｊは、図２に示すように、レンズ本体５０と、反射防止膜５１Ｊとを備えている。
【０１４２】
反射防止膜５１Ｊは、レンズ本体５０の少なくとも一方の面、本実施の形態においては両面に設けられ、光学機能面５２Ｊ，５３Ｊを形成している。より詳細には、反射防止膜５１Ｊは、｛（第１光束に対する有効径内での最大膜厚）−（この有効径内での最小膜厚）｝／平均膜厚の値が５［％］より大きくなるように成膜されている。つまり、反射防止膜５Ｊの膜厚は、不均一とされている。
光学機能面５２Ｊは、前記有効径内での最大入出射角度θmaxと、前記有効径内における最大面角度θ⊥maxとが４０［°］＜θmax＜９０［°］、かつ、４０［°］＜θ⊥max＜９０［°］となっている。また、光学機能面５２Ｊは、垂直に入射する光束の波長λがλ１≦λ≦λ２＋１３０[ｎｍ]である場合には、反射率を１．５［％］以下に抑えるようになっている。
光学機能面５３Ｊは、前記有効径内での最大入出射角度θmaxと、前記有効径内における最大面角度θ⊥maxとが０［°］≦θmax≦４０［°］、かつ、０［°］≦θ⊥max≦４０［°］となっている。また、光学機能面５３Ｊは、垂直に入射する光束の波長λがλ１≦λ≦λ１＋１５[ｎｍ]である場合と、λ２≦λ≦λ２＋１５[ｎｍ]である場合とには、反射率を１［％］以下に抑えるようになっている。また、光学機能面５３Ｊは、前記波長λがλ１＋１５[ｎｍ]＜λ＜λ２の範囲内の或る波長である場合に、反射率が１［％］よりも大きい極大値を示すようになっている。
【０１４３】
以上の光ピックアップ装置１Ｊの動作は、上記第１の実施の形態における光ピックアップ装置１と同様である。
この光ピックアップ装置１Ｊによれば、光学機能面５３Ｊに垂直に入射する光束の波長λがλ１≦λ≦λ１＋１５[ｎｍ]である場合と、λ２≦λ≦λ２＋１５[ｎｍ]である場合とには、光学機能面５３Ｊにおける反射率が１［％］以下であり、光学機能面５２Ｊに垂直に入射する光束の波長λがλ１≦λ≦λ２＋１３０[ｎｍ]である場合には、光学機能面５２Ｊにおける反射率が１．５［％］以下であるので、これらの帯域内の波長に対しては反射を防止することができる。また、光学機能面５３Ｊにおいては、波長λがλ１＋１５[ｎｍ]＜λ＜λ２の範囲内の或る波長である場合に、反射率が１［％］よりも大きい極大値を示すので、従来と異なり、第１光束と第２光束とに対する反射防止機能を損なうことなく、反射防止膜５１Ｊの層数を少なくすることができる。従って、生産コストを低廉化することができるとともに、反射防止膜５１Ｊの層と層との間に水分が浸透することによる分光特性の変化を抑えることができる。
また、レンズ本体５０が光学プラスチック製である場合であっても、反射防止膜５１Ｊの応力によって反射防止膜Ｊにクラックが発生したり、反射防止膜５１Ｊとレンズ本体５０との密着性が低下したりすることを防ぐことができる、つまり耐環境性を向上させることができる。
【０１４４】
なお、本実施の形態においては、光学機能面５２Ｊを光入射面、光学機能面５３Ｊを光出射面として説明したが、光学機能面５２Ｊを光出射面、光学機能面５３Ｊを光出射面としても良い。
【０１４５】
＜第１１の実施の形態＞
本第１１実施の形態における光ピックアップ装置１Ｋは、上記第１の光ピックアップ装置１と異なり、対物レンズ５の代わりに対物レンズ５Ｋを備えている。
対物レンズ５Ｋは、図２に示すように、レンズ本体５０と、反射防止膜５１Ｋとを備えている。
【０１４６】
反射防止膜５１Ｋは、レンズ本体５０の少なくとも一方の面、本実施の形態においては両面に設けられ、光学機能面５２Ｋ，５３Ｋを形成している。より詳細には、反射防止膜５１Ｋは、｛（第１光束に対する有効径内での最大膜厚）−（この有効径内での最小膜厚）｝／平均膜厚の値が５［％］より大きくなるように成膜されている。つまり、反射防止膜５Ｋの膜厚は、不均一とされている。
光学機能面５２Ｋは、有効径内での最大入出射角度θmaxと、前記有効径内における最大面角度θ⊥maxとが４０［°］＜θmax＜９０［°］、かつ、４０［°］＜θ⊥max＜９０［°］となっている。また、光学機能面５２Ｋは、垂直に入射する光束の波長λがλ１≦λ≦λ２＋１３０[ｎｍ]である場合には、反射率を１．５［％］以下に抑えるようになっている。
光学機能面５３Ｋは、有効径内での最大入出射角度θmaxと、前記有効径内における最大面角度θ⊥maxとが
０［°］≦θmax≦４０［°］、かつ、４０［°］＜θ⊥max＜９０［°］
または４０［°］＜θmax＜９０［°］、かつ、０［°］≦θ⊥max≦４０［°］となっている。また、光学機能面５３Ｋは、垂直に入射する光束の波長λがλ１≦λ≦λ１＋５０[ｎｍ]である場合と、λ２≦λ≦λ２＋４０[ｎｍ]である場合とには、反射率を１［％］以下に抑えるようになっている。また、光学機能面５３Ｋは、前記波長λがλ１＋５０[ｎｍ]＜λ＜λ２の範囲内の或る波長である場合に、反射率が１［％］よりも大きい極大値を示すようになっている。
【０１４７】
以上の光ピックアップ装置１Ｋの動作は、上記第１の実施の形態における光ピックアップ装置１と同様である。
この光ピックアップ装置１Ｋによれば、光学機能面５３Ｋに垂直に入射する光束の波長λがλ１≦λ≦λ１＋５０[ｎｍ]である場合と、λ２≦λ≦λ２＋４０[ｎｍ]である場合とには、光学機能面５３Ｋにおける反射率が１［％］以下であり、光学機能面５２Ｋに垂直に入射する光束の波長λがλ１≦λ≦λ２＋１３０[ｎｍ]である場合には、光学機能面５２Ｋにおける反射率が１．５［％］以下であるので、これらの帯域内の波長に対しては反射を防止することができる。また、光学機能面５３Ｋにおいては、波長λがλ１＋１５[ｎｍ]＜λ＜λ２の範囲内の或る波長である場合に、反射率が１［％］よりも大きい極大値を示すので、従来と異なり、第１光束と第２光束とに対する反射防止機能を損なうことなく、反射防止膜５１Ｋの層数を少なくすることができる。従って、生産コストを低廉化することができるとともに、反射防止膜５１Ｋの層と層との間に水分が浸透することによる分光特性の変化を抑えることができる。
また、レンズ本体５０が光学プラスチック製である場合であっても、反射防止膜５１Ｋの応力によって反射防止膜Ｋにクラックが発生したり、反射防止膜５１Ｋとレンズ本体５０との密着性が低下したりすることを防ぐことができる、つまり耐環境性を向上させることができる。
【０１４８】
なお、本実施の形態においては、光学機能面５２Ｋを光入射面、光学機能面５３Ｋを光出射面として説明したが、光学機能面５２Ｋを光出射面、光学機能面５３Ｋを光出射面としても良い。
【０１４９】
＜第１２の実施の形態＞
本第１２の実施の形態における光ピックアップ装置１Ｌは、上記第１の光ピックアップ装置１と異なり、対物レンズ５の代わりに対物レンズ５Ｌを備えている。
対物レンズ５Ｌは、図２に示すように、レンズ本体５０と、反射防止膜５１Ｌとを備えている。
【０１５０】
反射防止膜５１Ｌは、レンズ本体５０の両面に設けられ、光学機能面５２Ｌ，５３Ｌを形成している。
光学機能面５２Ｌは、垂直に入射する光束の波長λがλ１≦λ≦λ２＋４０[ｎｍ]である場合には、反射率を１［％］以下に抑えるようになっている。
光学機能面５３Ｌは、垂直に入射する光束の波長λがλ１≦λ≦λ１＋５０[ｎｍ]である場合と、λ２≦λ≦λ２＋４０[ｎｍ]である場合とには、反射率を１［％］以下に抑えるようになっている。また、光学機能面５３Ｌは、前記波長λがλ１＋５０[ｎｍ]＜λ＜λ２の範囲内の或る波長である場合に、反射率が１［％］よりも大きい極大値を示すようになっている。
【０１５１】
以上の光ピックアップ装置１Ｌの動作は、上記第１の実施の形態における光ピックアップ装置１と同様である。
この光ピックアップ装置１Ｌによれば、光学機能面５２Ｌに垂直に入射する光束の波長λがλ１≦λ≦λ２＋４０[ｎｍ]である場合には、光学機能面５２Ｌにおける反射率が１［％］以下であり、光学機能面５３Ｌに垂直に入射する光束の波長λがλ１≦λ≦λ１＋５０[ｎｍ]である場合と、λ２≦λ≦λ２＋４０[ｎｍ]である場合とには、光学機能面５３Ｌにおける反射率が１［％］以下であるので、これらの帯域内の波長に対しては反射を防止することができる。また、光学機能面５３Ｌにおいては、波長λがλ１＋５０[ｎｍ]＜λ＜λ２の範囲内の或る波長である場合に、反射率が１［％］よりも大きい極大値を示す、つまり反射防止機能が低下するので、従来と異なり、第１光束と第２光束とに対する反射防止機能を損なうことなく、反射防止膜５１Ｌの層数を少なくすることができる。従って、生産コストを低廉化することができるとともに、反射防止膜５１Ｌの層と層との間に水分が浸透することによる分光特性の変化を抑えることができる。
また、レンズ本体５０が光学プラスチック製である場合であっても、反射防止膜５１Ｌの応力によって反射防止膜５１Ｌにクラックが発生したり、反射防止膜５１Ｌとレンズ本体５０との密着性が低下したりすることを防ぐことができる、つまり耐環境性を向上させることができる。
【０１５２】
なお、本実施の形態においては、光学機能面５２Ｌを光入射面、光学機能面５３Ｌを光出射面として説明したが、光学機能面５２Ｌを光出射面、光学機能面５３Ｌを光出射面としても良い。
【０１５３】
＜第１３の実施の形態＞
本第１３の実施の形態における光ピックアップ装置１Ｍは、上記第１の光ピックアップ装置１と異なり、対物レンズ５の代わりに対物レンズ５Ｍを備えている。
対物レンズ５Ｍは、図４に示すように、２つのレンズ本体５０１，５０２と、反射防止膜５１Ｍとを備えている。
レンズ本体５０１はレーザー光源２ａ，２ｂ側に配設されており、レンズ本体５０２はＡＯＤ１００等の情報記録媒体側に配設されている。
【０１５４】
反射防止膜５１Ｍは、各レンズ本体５０１，５０２の両面に設けられ、光学機能面５４〜５７を形成している。
レンズ本体５０１に対しレーザー光源２ａ，２ｂ側の光学機能面５４と、情報記録媒体側の光学機能面５５とは、垂直に入射する光束の波長λがλ＝λ１である場合と、λ＝λ２である場合とには、反射率を１［％］以下に抑えるようになっている。
レンズ本体５０２に対しレーザー光源２ａ，２ｂ側の光学機能面５６は、垂直に入射する光束の波長λがλ１≦λ≦λ２＋４０［ｎｍ］である場合には、反射率を１［％］以下に抑えるようになっている。
レンズ本体５０２に対し情報記録媒体側の光学機能面５７は、垂直に入射する光束の波長λがλ１≦λ≦λ１＋５０［ｎｍ］である場合と、λ２≦λ≦λ２＋４０［ｎｍ］である場合とには、反射率を１［％］以下に抑えるようになっている。また、光学機能面５７は、前記波長λがλ１＋５０［ｎｍ］＜λ＜λ２の範囲内の或る波長である場合に、反射率が１［％］よりも大きい極大値を示すようになっている。
【０１５５】
以上の光ピックアップ装置１Ｍの動作は、上記第１の実施の形態における光ピックアップ装置１と同様である。
この光ピックアップ装置１Ｍによれば、光学機能面５４，５５に垂直に入射する光束の波長λがλ＝λ１である場合と、λ＝λ２である場合とには、光学機能面５４，５５における反射率が１［％］以下であり、光学機能面５６に垂直に入射する光束の波長λがλ１≦λ≦λ２＋４０［ｎｍ］である場合には、光学機能面５６における反射率が１［％］以下であり、光学機能面５７に垂直に入射する光束の波長λがλ１≦λ≦λ１＋５０［ｎｍ］である場合と、λ２≦λ≦λ２＋４０［ｎｍ］である場合とには、光学機能面５７における反射率が１［％］以下であるので、これらの帯域内の波長に対しては反射を防止することができる。また、光学機能面５７においては、波長λがλ１＋５０［ｎｍ］＜λ＜λ２の範囲内の或る波長である場合に、反射率が１［％］よりも大きい極大値を示す、つまり反射防止機能が低下するので、従来と異なり、第１光束と第２光束とに対する反射防止機能を損なうことなく、反射防止膜５１Ｍの層数を少なくすることができる。従って、生産コストを低廉化することができるとともに、反射防止膜５１Ｍの層と層との間に水分が浸透することによる分光特性の変化を抑えることができる。
また、レンズ本体５０が光学プラスチック製である場合であっても、反射防止膜５１Ｍの応力によって反射防止膜５１Ｍにクラックが発生したり、反射防止膜５１Ｍとレンズ本体５０との密着性が低下したりすることを防ぐことができる、つまり耐環境性を向上させることができる。
【０１５６】
＜第１４の実施の形態＞
本第１４の実施の形態における光ピックアップ装置１Ｎは、上記第３の光ピックアップ装置１Ｂと異なり、対物レンズ５Ｂの代わりに対物レンズ５Ｎを備えている。
対物レンズ５Ｎは、図２に示すように、レンズ本体５０と、反射防止膜５１Ｎとを備えている。
【０１５７】
反射防止膜５１Ｎは、レンズ本体５０の少なくとも一方の面、本実施の形態においては両面に設けられ、光学機能面５２Ｎ，５３Ｎを形成している。より詳細には、反射防止膜５１Ｎは、｛（第１光束に対する有効径内での最大膜厚）−（この有効径内での最小膜厚）｝／平均膜厚の値が５［％］以下となるように成膜されている。つまり、反射防止膜５Ｎの膜厚は、ほぼ均一とされている。
光学機能面５２Ｎ，５３Ｎは、前記有効径内での最大入出射角度θmaxが０［°］≦θmax≦４０［°］となっている。また、光学機能面５２Ｎ，５３Ｎは、垂直に入射する光束の波長λがλ１≦λ≦λ１＋１５[ｎｍ]である場合と、λ２≦λ≦λ２＋１５[ｎｍ]である場合と、λ３≦λ≦λ３＋１５[ｎｍ]である場合とには、反射率を１［％］以下に抑えるようになっている。また、光学機能面５２Ｎ，５３Ｎは、前記波長λがλ１＋１５[ｎｍ]＜λ＜λ２の範囲内の或る波長である場合に、反射率が１［％］よりも大きい極大値を示すようになっている。
【０１５８】
以上の光ピックアップ装置１Ｎの動作は、上記第３の実施の形態における光ピックアップ装置１Ｂと同様である。
この光ピックアップ装置１Ｎによれば、光学機能面５２Ｎ，５３Ｎに垂直に入射する光束の波長λがλ１≦λ≦λ１＋１５[ｎｍ]である場合と、λ２≦λ≦λ２＋１５[ｎｍ]である場合と、λ３≦λ≦λ３＋１５[ｎｍ]である場合とには、光学機能面５２Ｎ，５３Ｎにおける反射率が１［％］以下であるので、これらの帯域内の波長に対しては反射を防止することができる。また、波長λがλ１＋１５[ｎｍ]＜λ＜λ２の範囲内の或る波長である場合に、反射率が１［％］よりも大きい極大値を示す、つまり反射防止機能が低下するので、波長λ１〜λ３の広い波長域の光束全体に対して反射を防止する従来の反射防止膜と異なり、第１光束と第２光束と第３光束とに対する反射防止機能を損なうことなく、反射防止膜５１Ｎの層数を少なくすることができる。従って、生産コストを低廉化することができるとともに、反射防止膜５１Ｎの層と層との間に水分が浸透することによる分光特性の変化を抑えることができる。
また、レンズ本体５０が光学プラスチック製である場合であっても、反射防止膜５１Ｎの応力によって反射防止膜５１Ｎにクラックが発生したり、反射防止膜５１Ｎとレンズ本体５０との密着性が低下したりすることを防ぐことができる、つまり耐環境性を向上させることができる。
【０１５９】
＜第１５の実施の形態＞
本第１５の実施の形態における光ピックアップ装置１Ｏは、上記第３の光ピックアップ装置１Ｂと異なり、対物レンズ５Ｂの代わりに対物レンズ５Ｏを備えている。
対物レンズ５Ｏは、図２に示すように、レンズ本体５０と、反射防止膜５１Ｏとを備えている。
【０１６０】
反射防止膜５１Ｏは、レンズ本体５０の少なくとも一方の面、本実施の形態においては両面に設けられ、光学機能面５２Ｏ，５３Ｏを形成している。より詳細には、反射防止膜５１Ｏは、｛（第１光束に対する有効径内での最大膜厚）−（この有効径内での最小膜厚）｝／平均膜厚の値が５［％］以下となるように成膜されている。つまり、反射防止膜５Ｏの膜厚は、ほぼ均一とされている。
光学機能面５２Ｏ，５３Ｏは、前記有効径内での最大入出射角度θmaxが４０［°］＜θmax＜９０［°］となっている。また、光学機能面５２Ｏ，５３Ｏは、垂直に入射する光束の波長λがλ１≦λ≦λ１＋５０[ｎｍ]である場合と、λ２≦λ≦λ２＋４０[ｎｍ]である場合と、λ３≦λ≦λ３＋３０[ｎｍ]である場合とには、反射率を１［％］以下に抑えるようになっている。また、光学機能面５２Ｏ，５３Ｏは、前記波長λがλ１＋５０［ｎｍ］＜λ＜λ２の範囲内の或る波長である場合に、反射率が１［％］よりも大きい極大値を示すようになっている。
【０１６１】
以上の光ピックアップ装置１Ｏの動作は、上記第３の実施の形態における光ピックアップ装置１Ｂと同様である。
この光ピックアップ装置１Ｏによれば、光学機能面５２Ｏ，５３Ｏに垂直に入射する光束の波長λがλ１≦λ≦λ１＋５０[ｎｍ]である場合と、λ２≦λ≦λ２＋４０[ｎｍ]である場合と、λ３≦λ≦λ３＋３０[ｎｍ]である場合とには、光学機能面５２Ｏ，５３Ｏにおける反射率が１［％］以下であるので、これらの帯域内の波長に対しては反射を防止することができる。また、波長λがλ１＋５０［ｎｍ］＜λ＜λ２の範囲内の或る波長である場合に、反射率が１［％］よりも大きい極大値を示す、つまり反射防止機能が低下するので、波長λ１〜λ３の広い波長域の光束全体に対して反射を防止する従来の反射防止膜と異なり、第１光束と第２光束と第３光束とに対する反射防止機能を損なうことなく、反射防止膜５１Ｏの層数を少なくすることができる。従って、生産コストを低廉化することができるとともに、反射防止膜５１Ｏの層と層との間に水分が浸透することによる分光特性の変化を抑えることができる。
また、レンズ本体５０が光学プラスチック製である場合であっても、反射防止膜５１Ｏの応力によって反射防止膜５１Ｏにクラックが発生したり、反射防止膜５１Ｏとレンズ本体５０との密着性が低下したりすることを防ぐことができる、つまり耐環境性を向上させることができる。
【０１６２】
＜第１６の実施の形態＞
本第１６の実施の形態における光ピックアップ装置１Ｐは、上記第３の光ピックアップ装置１Ｂと異なり、対物レンズ５Ｂの代わりに対物レンズ５Ｐを備えている。
対物レンズ５Ｐは、図２に示すように、レンズ本体５０と、反射防止膜５１Ｐとを備えている。
【０１６３】
反射防止膜５１Ｐは、レンズ本体５０の少なくとも一方の面、本実施の形態においては両面に設けられ、光学機能面５２Ｐ，５３Ｐを形成している。より詳細には、反射防止膜５１Ｐは、｛（第１光束に対する有効径内での最大膜厚）−（この有効径内での最小膜厚）｝／平均膜厚の値が５［％］以下となるように成膜されている。つまり、反射防止膜５Ｐの膜厚は、ほぼ均一とされている。
光学機能面５２Pは、前記有効径内での最大入出射角度θmaxが４０［°］＜θmax＜９０［°］となっている。また、光学機能面５２Pは、垂直に入射する光束の波長λがλ１≦λ≦λ１＋５０[ｎｍ]である場合と、λ２≦λ≦λ２＋４０[ｎｍ]である場合と、λ３≦λ≦λ３＋３０[ｎｍ]である場合とには、反射率を１［％］以下に抑えるようになっている。また、光学機能面５２Pは、前記波長λがλ１＋５０［ｎｍ］＜λ＜λ２の範囲内の或る波長である場合に、反射率が１［％］よりも大きい極大値を示すようになっている。
光学機能面５３Pは、前記有効径内での最大入出射角度θmaxが０［°］≦θmax≦４０［°］となっている。また、光学機能面５３Pは、垂直に入射する光束の波長λがλ１≦λ≦λ１＋１５[ｎｍ]である場合と、λ２≦λ≦λ２＋１５[ｎｍ]である場合と、λ３≦λ≦λ３＋１５[ｎｍ]である場合とには、反射率を１［％］以下に抑えるようになっている。また、光学機能面５３Pは、前記波長λがλ１＋１５[ｎｍ]＜λ＜λ２の範囲内の或る波長である場合に、反射率が１［％］よりも大きい極大値を示すようになっている。
【０１６４】
以上の光ピックアップ装置１Ｐの動作は、上記第３の実施の形態における光ピックアップ装置１Ｂと同様である。
この光ピックアップ装置１Ｐによれば、光学機能面５３Ｐに垂直に入射する光束の波長λがλ１≦λ≦λ１＋１５[ｎｍ]である場合と、λ２≦λ≦λ２＋１５[ｎｍ]である場合と、λ３≦λ≦λ３＋１５[ｎｍ]場合とには、光学機能面５３Ｐにおける反射率が１［％］以下であり、光学機能面５２Ｐに垂直に入射する光束の波長λがλ１≦λ≦λ１＋５０[ｎｍ]である場合と、λ２≦λ≦λ２＋４０[ｎｍ]である場合と、λ３≦λ≦λ３＋３０[ｎｍ]である場合とには、光学機能面５２Ｐにおける反射率が１［％］以下であるので、これらの帯域内の波長に対しては反射を防止することができる。また、光学機能面５３Ｐにおいては、波長λがλ１＋１５[ｎｍ]＜λ＜λ２の範囲内の或る波長である場合に反射率が１［％］よりも大きい極大値を示し、光学機能面５２Ｐにおいては、波長λがλ１＋５０［ｎｍ］＜λ＜λ２の範囲内の或る波長である場合に反射率が１［％］よりも大きい極大値を示す、つまり反射防止機能が低下するので、波長λ１〜λ３の広い波長域の光束全体に対して反射を防止する従来の反射防止膜と異なり、第１光束と第２光束と第３光束とに対する反射防止機能を損なうことなく、反射防止膜５１Ｐの層数を少なくすることができる。従って、生産コストを低廉化することができるとともに、反射防止膜５１Ｐの層と層との間に水分が浸透することによる分光特性の変化を抑えることができる。
また、レンズ本体５０が光学プラスチック製である場合であっても、反射防止膜５１Ｐの応力によって反射防止膜５１Ｐにクラックが発生したり、反射防止膜５１Ｐとレンズ本体５０との密着性が低下したりすることを防ぐことができる、つまり耐環境性を向上させることができる。
【０１６５】
なお、本実施の形態においては、光学機能面５２Ｐを光入射面、光学機能面５３Ｐを光出射面として説明したが、光学機能面５２Ｐを光出射面、光学機能面５３Ｐを光出射面としても良い。
【０１６６】
＜第１７の実施の形態＞
本第１７の実施の形態における光ピックアップ装置１Ｑは、上記第３の光ピックアップ装置１Ｂと異なり、対物レンズ５Ｂの代わりに対物レンズ５Ｑを備えている。
対物レンズ５Ｑは、図２に示すように、レンズ本体５０と、反射防止膜５１Ｑとを備えている。
【０１６７】
反射防止膜５１Ｑは、レンズ本体５０の少なくとも一方の面、本実施の形態においては両面に設けられ、光学機能面５２Ｑ，５３Ｑを形成している。より詳細には、反射防止膜５１Ｑは、｛（第１光束に対する有効径内での最大膜厚）−（この有効径内での最小膜厚）｝／平均膜厚の値が５［％］より大きくなるように成膜されている。つまり、反射防止膜５Ｑの膜厚は、不均一とされている。
光学機能面５２Ｑ，５３Ｑは、前記有効径内での最大入出射角度θmaxと、前記有効径内における最大面角度θ⊥maxとが０［°］≦θmax≦４０［°］、かつ、０［°］≦θ⊥max≦４０［°］となっている。また、光学機能面５２Ｑ，５３Ｑは、垂直に入射する光束の波長λがλ１≦λ≦λ１＋１５[ｎｍ]である場合と、λ２≦λ≦λ２＋１５[ｎｍ]である場合と、λ３≦λ≦λ３＋１５[ｎｍ]である場合とには、反射率を１［％］以下に抑えるようになっている。また、光学機能面５２Ｑ，５３Ｑは、前記波長λがλ１＋１５[ｎｍ]＜λ＜λ２の範囲内の或る波長である場合に、反射率が１［％］よりも大きい極大値を示すようになっている。
【０１６８】
以上の光ピックアップ装置１Ｑの動作は、上記第３の実施の形態における光ピックアップ装置１Ｂと同様である。
この光ピックアップ装置１Ｑによれば、光学機能面５２Ｑ，５３Ｑに垂直に入射する光束の波長λがλ１≦λ≦λ１＋１５[ｎｍ]である場合と、λ２≦λ≦λ２＋１５[ｎｍ]である場合と、λ３≦λ≦λ３＋１５[ｎｍ]である場合とには、光学機能面５２Ｑ，５３Ｑにおける反射率が１［％］以下であるので、これらの帯域内の波長に対しては反射を防止することができる。また、波長λがλ１＋１５[ｎｍ]＜λ＜λ２の範囲内の或る波長である場合に、反射率が１［％］よりも大きい極大値を示す、つまり反射防止機能が低下するので、波長λ１〜λ３の広い波長域の光束全体に対して反射を防止する従来の反射防止膜と異なり、第１光束と第２光束と第３光束とに対する反射防止機能を損なうことなく、反射防止膜５１Ｑの層数を少なくすることができる。従って、生産コストを低廉化することができるとともに、反射防止膜５１Ｑの層と層との間に水分が浸透することによる分光特性の変化を抑えることができる。
また、レンズ本体５０が光学プラスチック製である場合であっても、反射防止膜５１Ｑの応力によって反射防止膜５１Ｑにクラックが発生したり、反射防止膜５１Ｑとレンズ本体５０との密着性が低下したりすることを防ぐことができる、つまり耐環境性を向上させることができる。
【０１６９】
＜第１８の実施の形態＞
本第１８の実施の形態における光ピックアップ装置１Ｒは、上記第３の光ピックアップ装置１Ｂと異なり、対物レンズ５Ｂの代わりに対物レンズ５Ｒを備えている。
対物レンズ５Ｒは、図２に示すように、レンズ本体５０と、反射防止膜５１Ｒとを備えている。
【０１７０】
反射防止膜５１Ｒは、レンズ本体５０の少なくとも一方の面、本実施の形態においては両面に設けられ、光学機能面５２Ｒ，５３Ｒを形成している。より詳細には、反射防止膜５１Ｒは、｛（第１光束に対する有効径内での最大膜厚）−（この有効径内での最小膜厚）｝／平均膜厚の値が５［％］より大きくなるように成膜されている。つまり、反射防止膜５Ｒの膜厚は、不均一とされている。
光学機能面５２Ｒ，５３Ｒは、前記有効径内での最大入出射角度θmaxと、前記有効径内における最大面角度θ⊥maxとが
０［°］≦θmax≦４０［°］、かつ、４０［°］＜θ⊥max＜９０［°］
または４０［°］＜θmax＜９０［°］、かつ、０［°］≦θ⊥max≦４０［°］となっている。また、光学機能面５２Ｒ，５３Ｒは、垂直に入射する光束の波長λがλ１≦λ≦λ１＋１５[ｎｍ]である場合と、λ２≦λ≦λ２＋１５[ｎｍ]である場合と、λ３≦λ≦λ３＋１５[ｎｍ]である場合と、λ３≦λ≦λ３＋３０[ｎｍ]である場合とには、反射率を１［％］以下に抑えるようになっている。また、光学機能面５２Ｒ，５３Ｒは、前記波長λがλ１＋１５[ｎｍ]＜λ＜λ２の範囲内の或る波長である場合に、反射率が１［％］よりも大きい極大値を示すようになっている。
【０１７１】
以上の光ピックアップ装置１Ｒの動作は、上記第３の実施の形態における光ピックアップ装置１Ｂと同様である。
この光ピックアップ装置１Ｒによれば、光学機能面５２Ｒ，５３Ｒに垂直に入射する光束の波長λがλ１≦λ≦λ１＋１５[ｎｍ]である場合と、λ２≦λ≦λ２＋１５[ｎｍ]である場合と、λ３≦λ≦λ３＋１５[ｎｍ]である場合とには、光学機能面５２Ｒ，５３Ｒにおける反射率が１［％］以下であるので、これらの帯域内の波長に対しては反射を防止することができる。また、波長λがλ１＋１５[ｎｍ]＜λ＜λ２の範囲内の或る波長である場合に、反射率が１［％］よりも大きい極大値を示す、つまり反射防止機能が低下するので、波長λ１〜λ３の広い波長域の光束全体に対して反射を防止する従来の反射防止膜と異なり、第１光束と第２光束と第３光束とに対する反射防止機能を損なうことなく、反射防止膜５１Ｒの層数を少なくすることができる。従って、生産コストを低廉化することができるとともに、反射防止膜５１Ｒの層と層との間に水分が浸透することによる分光特性の変化を抑えることができる。
また、レンズ本体５０が光学プラスチック製である場合であっても、反射防止膜５１Ｒの応力によって反射防止膜５１Ｒにクラックが発生したり、反射防止膜５１Ｒとレンズ本体５０との密着性が低下したりすることを防ぐことができる、つまり耐環境性を向上させることができる。
【０１７２】
＜第１９の実施の形態＞
本第１９の実施の形態における光ピックアップ装置１Ｔは、上記第３の光ピックアップ装置１Ｂと異なり、対物レンズ５Ｂの代わりに対物レンズ５Ｔを備えている。
対物レンズ５Ｔは、図２に示すように、レンズ本体５０と、反射防止膜５１Ｔとを備えている。
【０１７３】
反射防止膜５１Ｔは、レンズ本体５０の少なくとも一方の面、本実施の形態においては両面に設けられ、光学機能面５２Ｔ，５３Ｔを形成している。より詳細には、反射防止膜５１Ｔは、｛（第１光束に対する有効径内での最大膜厚）−（この有効径内での最小膜厚）｝／平均膜厚の値が５［％］より大きくなるように成膜されている。つまり、反射防止膜５Ｔの膜厚は、不均一とされている。
光学機能面５２Ｇは、有効径内での最大入出射角度θmaxと、前記有効径内における最大面角度θ⊥maxとが
０［°］≦θmax≦４０［°］、かつ、４０［°］＜θ⊥max＜９０［°］
または４０［°］＜θmax＜９０［°］、かつ、０［°］≦θ⊥max≦４０［°］となっている。また、光学機能面５２Ｇは、垂直に入射する光束の波長λがλ１≦λ≦λ１＋５０[ｎｍ]である場合と、λ２≦λ≦λ２＋４０[ｎｍ]である場合と、λ３≦λ≦λ３＋３０[ｎｍ]である場合とには、反射率を１［％］以下に抑えるようになっている。また、光学機能面５２Ｇは、前記波長λがλ１＋５０［ｎｍ］＜λ＜λ２の範囲内の或る波長である場合に、反射率が１［％］よりも大きい極大値を示すようになっている。
光学機能面５３Ｇは、有効径内での最大入出射角度θmaxと、前記有効径内における最大面角度θ⊥maxとが０［°］≦θmax≦４０［°］、かつ、０［°］≦θ⊥max≦４０［°］となっている。また、光学機能面５３Ｇは、垂直に入射する光束の波長λがλ１≦λ≦λ１＋１５[ｎｍ]である場合と、λ２≦λ≦λ２＋１５[ｎｍ]である場合と、λ３≦λ≦λ３＋１５[ｎｍ]である場合とには、反射率を１［％］以下に抑えるようになっている。また、光学機能面５３Ｇは、前記波長λがλ１＋１５[ｎｍ]＜λ＜λ２の範囲内の或る波長である場合に、反射率が１［％］よりも大きい極大値を示すようになっている。
【０１７４】
以上の光ピックアップ装置１Ｔの動作は、上記第３の実施の形態における光ピックアップ装置１Ｂと同様である。
この光ピックアップ装置１Ｔによれば、光学機能面５３Ｔに垂直に入射する光束の波長λがλ１≦λ≦λ１＋１５[ｎｍ]である場合と、λ２≦λ≦λ２＋１５[ｎｍ]である場合と、λ３≦λ≦λ３＋１５[ｎｍ]場合とには、光学機能面５３Ｔにおける反射率が１［％］以下であり、光学機能面５２Ｔに垂直に入射する光束の波長λがλ１≦λ≦λ１＋５０[ｎｍ]である場合と、λ２≦λ≦λ２＋４０[ｎｍ]である場合と、λ３≦λ≦λ３＋３０[ｎｍ]である場合とには、光学機能面５２Ｔにおける反射率が１［％］以下であるので、これらの帯域内の波長に対しては反射を防止することができる。また、光学機能面５３Ｔにおいては、波長λがλ１＋１５[ｎｍ]＜λ＜λ２の範囲内の或る波長である場合に反射率が１［％］よりも大きい極大値を示し、光学機能面５２Ｔにおいては、波長λがλ１＋５０［ｎｍ］＜λ＜λ２の範囲内の或る波長である場合に反射率が１［％］よりも大きい極大値を示す、つまり反射防止機能が低下するので、波長λ１〜λ３の広い波長域の光束全体に対して反射を防止する従来の反射防止膜と異なり、第１光束と第２光束と第３光束とに対する反射防止機能を損なうことなく、反射防止膜５１Ｔの層数を少なくすることができる。従って、生産コストを低廉化することができるとともに、反射防止膜５１Ｔの層と層との間に水分が浸透することによる分光特性の変化を抑えることができる。
また、レンズ本体５０が光学プラスチック製である場合であっても、反射防止膜５１Ｔの応力によって反射防止膜５１Ｔにクラックが発生したり、反射防止膜５１Ｔとレンズ本体５０との密着性が低下したりすることを防ぐことができる、つまり耐環境性を向上させることができる。
【０１７５】
なお、本実施の形態においては、光学機能面５２Ｔを光入射面、光学機能面５３Ｔを光出射面として説明したが、光学機能面５２Ｔを光出射面、光学機能面５３Ｔを光出射面としても良い。
【０１７６】
＜第２０の実施の形態＞
本第２０の実施の形態における光ピックアップ装置１Ｕは、上記第３の光ピックアップ装置１Ｂと異なり、対物レンズ５Ｂの代わりに対物レンズ５Ｕを備えている。
対物レンズ５Ｕは、図２に示すように、レンズ本体５０と、反射防止膜５１Ｕとを備えている。
【０１７７】
反射防止膜５１Ｕは、レンズ本体５０の少なくとも一方の面、本実施の形態においては両面に設けられ、光学機能面５２Ｕ，５３Ｕを形成している。より詳細には、反射防止膜５１Ｕは、｛（第１光束に対する有効径内での最大膜厚）−（この有効径内での最小膜厚）｝／平均膜厚の値が５［％］より大きくなるように成膜されている。つまり、反射防止膜５Ｕの膜厚は、不均一とされている。
光学機能面５２Ｕは、前記有効径内での最大入出射角度θmaxと、前記有効径内における最大面角度θ⊥maxとが４０［°］＜θmax＜９０［°］、かつ、４０［°］＜θ⊥max＜９０［°］となっている。また、光学機能面５２Ｕは、垂直に入射する光束の波長λがλ１≦λ≦λ３＋１２０[ｎｍ]である場合には、反射率を１．５［％］以下に抑えるようになっている。
光学機能面５３Ｕは、前記有効径内での最大入出射角度θmaxと、前記有効径内における最大面角度θ⊥maxとが０［°］≦θmax≦４０［°］、かつ、０［°］≦θ⊥max≦４０［°］となっている。また、光学機能面５３Ｕは、垂直に入射する光束の波長λがλ１≦λ≦λ１＋１５[ｎｍ]である場合と、λ２≦λ≦λ２＋１５[ｎｍ]である場合と、λ３≦λ≦λ３＋１５[ｎｍ]である場合とには、反射率を１［％］以下に抑えるようになっている。また、光学機能面５３Ｕは、前記波長λがλ１＋１５[ｎｍ]＜λ＜λ２の範囲内の或る波長である場合に、反射率が１［％］よりも大きい極大値を示すようになっている。
【０１７８】
以上の光ピックアップ装置１Ｕの動作は、上記第３の実施の形態における光ピックアップ装置１Ｂと同様である。
この光ピックアップ装置１Ｕによれば、光学機能面５３Ｕに垂直に入射する光束の波長λがλ１≦λ≦λ１＋１５[ｎｍ]である場合と、λ２≦λ≦λ２＋１５[ｎｍ]である場合と、λ３≦λ≦λ３＋１５[ｎｍ]である場合とには、光学機能面５３Ｕにおける反射率が１［％］以下であり、光学機能面５２Ｕに垂直に入射する光束の波長λがλ１≦λ≦λ３＋１２０[ｎｍ]である場合には、光学機能面５２Ｕにおける反射率が１．５［％］以下であるので、これらの帯域内の波長に対しては反射を防止することができる。また、光学機能面５３Ｕにおいては、波長λがλ１＋１５[ｎｍ]＜λ＜λ２の範囲内の或る波長である場合に、反射率が１［％］よりも大きい極大値を示すので、従来と異なり、第１光束と第２光束と第３光束とに対する反射防止機能を損なうことなく、反射防止膜５１Ｕの層数を少なくすることができる。従って、生産コストを低廉化することができるとともに、反射防止膜５１Ｕの層と層との間に水分が浸透することによる分光特性の変化を抑えることができる。
また、レンズ本体５０が光学プラスチック製である場合であっても、反射防止膜５１Ｕの応力によって反射防止膜５１Ｕにクラックが発生したり、反射防止膜５１Ｕとレンズ本体５０との密着性が低下したりすることを防ぐことができる、つまり耐環境性を向上させることができる。
【０１７９】
なお、本実施の形態においては、光学機能面５２Ｕを光入射面、光学機能面５３Ｕを光出射面として説明したが、光学機能面５２Ｕを光出射面、光学機能面５３Ｕを光出射面としても良い。
【０１８０】
＜第２１の実施の形態＞
本第２１の実施の形態における光ピックアップ装置１Ｖは、上記第３の光ピックアップ装置１Ｂと異なり、対物レンズ５Ｂの代わりに対物レンズ５Ｖを備えている。
対物レンズ５Ｖは、図２に示すように、レンズ本体５０と、反射防止膜５１Ｖとを備えている。
【０１８１】
反射防止膜５１Ｖは、レンズ本体５０の少なくとも一方の面、本実施の形態においては両面に設けられ、光学機能面５２Ｖ，５３Ｖを形成している。より詳細には、反射防止膜５１Ｖは、｛（第１光束に対する有効径内での最大膜厚）−（この有効径内での最小膜厚）｝／平均膜厚の値が５［％］より大きくなるように成膜されている。つまり、反射防止膜５Ｖの膜厚は、不均一とされている。
光学機能面５２Ｖは、前記有効径内での最大入出射角度θmaxと、前記有効径内における最大面角度θ⊥maxとが４０［°］＜θmax＜９０［°］、かつ、４０［°］＜θ⊥max＜９０［°］となっている。また、光学機能面５２Ｖは、垂直に入射する光束の波長λがλ１≦λ≦λ３＋１２０[ｎｍ]である場合には、反射率を１．５［％］以下に抑えるようになっている。
光学機能面５３Ｖは、前記有効径内での最大入出射角度θmaxと、前記有効径内における最大面角度θ⊥maxとが
０［°］≦θmax≦４０［°］、かつ、４０［°］＜θ⊥max＜９０［°］
または４０［°］＜θmax＜９０［°］、かつ、０［°］≦θ⊥max≦４０［°］となっている。また、光学機能面５３Ｖは、垂直に入射する光束の波長λがλ１≦λ≦λ１＋５０[ｎｍ]である場合と、λ２≦λ≦λ２＋４０[ｎｍ]である場合と、λ３≦λ≦λ３＋３０ [ｎｍ]である場合とには、反射率を１［％］以下に抑えるようになっている。また、光学機能面５３Ｖは、前記波長λがλ１＋１５[ｎｍ]＜λ＜λ２の範囲内の或る波長である場合に、反射率が１［％］よりも大きい極大値を示すようになっている。
【０１８２】
以上の光ピックアップ装置１Ｖの動作は、上記第３の実施の形態における光ピックアップ装置１Ｂと同様である。
この光ピックアップ装置１Ｖによれば、光学機能面５３Ｖに垂直に入射する光束の波長λがλ１≦λ≦λ１＋１５[ｎｍ]である場合と、λ２≦λ≦λ２＋１５[ｎｍ]である場合と、λ３≦λ≦λ３＋１５[ｎｍ]である場合とには、光学機能面５３Ｖにおける反射率が１［％］以下であり、光学機能面５２Ｖに垂直に入射する光束の波長λがλ１≦λ≦λ３＋１２０[ｎｍ]である場合には、光学機能面５２Ｖにおける反射率が１．５［％］以下であるので、これらの帯域内の波長に対しては反射を防止することができる。また、光学機能面５３Ｖにおいては、波長λがλ１＋１５[ｎｍ]＜λ＜λ２の範囲内の或る波長である場合に、反射率が１［％］よりも大きい極大値を示すので、従来と異なり、第１光束と第２光束と第３光束とに対する反射防止機能を損なうことなく、反射防止膜５１Ｖの層数を少なくすることができる。従って、生産コストを低廉化することができるとともに、反射防止膜５１Ｖの層と層との間に水分が浸透することによる分光特性の変化を抑えることができる。
また、レンズ本体５０が光学プラスチック製である場合であっても、反射防止膜５１Ｖの応力によって反射防止膜５１Ｖにクラックが発生したり、反射防止膜５１Ｖとレンズ本体５０との密着性が低下したりすることを防ぐことができる、つまり耐環境性を向上させることができる。
【０１８３】
なお、本実施の形態においては、光学機能面５２Ｖを光入射面、光学機能面５３Ｖを光出射面として説明したが、光学機能面５２Ｖを光出射面、光学機能面５３Ｖを光出射面としても良い。
【０１８４】
＜第２２の実施の形態＞
本第２２の実施の形態における光ピックアップ装置１Ｗは、上記第３の光ピックアップ装置１Ｂと異なり、対物レンズ５Ｂの代わりに対物レンズ５Ｗを備えている。
対物レンズ５Ｗは、図２に示すように、レンズ本体５０と、反射防止膜５１Ｗとを備えている。
【０１８５】
反射防止膜５１Ｗは、レンズ本体５０の両面に設けられ、光学機能面５２Ｗ，５３Ｗを形成している。
光学機能面５２Ｗは、垂直に入射する光束の波長λがλ１≦λ≦λ３＋３０[ｎｍ]である場合には、反射率を１［％］以下に抑えるようになっている。
光学機能面５３Ｗは、垂直に入射する光束の波長λがλ１≦λ≦λ１＋５０[ｎｍ]である場合と、λ２≦λ≦λ３＋３０[ｎｍ]である場合とには、反射率を１［％］以下に抑えるようになっている。また、光学機能面５３Ｗは、前記波長λがλ１＋５０[ｎｍ]＜λ＜λ２の範囲内の或る波長である場合に、反射率が１［％］よりも大きい極大値を示すようになっている。
【０１８６】
以上の光ピックアップ装置１Ｗの動作は、上記第３の実施の形態における光ピックアップ装置１Ｂと同様である。
この光ピックアップ装置１Ｗによれば、光学機能面５２Ｗに垂直に入射する光束の波長λがλ１≦λ≦λ３＋３０[ｎｍ]である場合には、光学機能面５２Ｗにおける反射率が１［％］以下であり、光学機能面５３Ｗに垂直に入射する光束の波長λがλ１≦λ≦λ１＋５０[ｎｍ]である場合と、λ２≦λ≦λ３＋３０[ｎｍ]である場合とには、光学機能面５３Ｗにおける反射率が１［％］以下であるので、これらの帯域内の波長に対しては反射を防止することができる。また、光学機能面５３Ｗにおいては、波長λがλ１＋５０[ｎｍ]＜λ＜λ２の範囲内の或る波長である場合に、反射率が１［％］よりも大きい極大値を示す、つまり反射防止機能が低下するので、従来と異なり、第１光束と第２光束と第３光束とに対する反射防止機能を損なうことなく、反射防止膜５１Ｗの層数を少なくすることができる。従って、生産コストを低廉化することができるとともに、反射防止膜５１Ｗの層と層との間に水分が浸透することによる分光特性の変化を抑えることができる。
また、レンズ本体５０が光学プラスチック製である場合であっても、反射防止膜５１Ｗの応力によって反射防止膜５１Ｗにクラックが発生したり、反射防止膜５１Ｗとレンズ本体５０との密着性が低下したりすることを防ぐことができる、つまり耐環境性を向上させることができる。
【０１８７】
なお、本実施の形態においては、光学機能面５２Ｗを光入射面、光学機能面５３Ｗを光出射面として説明したが、光学機能面５２Ｗを光出射面、光学機能面５３Ｗを光出射面としても良い。
【０１８８】
＜第２３の実施の形態＞
本第２３の実施の形態における光ピックアップ装置１Ｘは、上記第３の光ピックアップ装置１Ｂと異なり、対物レンズ５Ｂの代わりに対物レンズ５Ｘを備えている。
対物レンズ５Ｘは、図４に示すように、２つのレンズ本体５０１，５０２と、反射防止膜５１Ｘとを備えている。
レンズ本体５０１はレーザー光源２ａ〜２ｃ側に配設されており、レンズ本体５０２はＡＯＤ１００等の情報記録媒体側に配設されている。
【０１８９】
反射防止膜５１Ｘは、各レンズ本体５０１，５０２の両面に設けられ、光学機能面５４〜５７を形成している。
レンズ本体５０１に対してレーザー光源２ａ〜２ｃ側の光学機能面５４と、情報記録媒体側の光学機能面５５とは、垂直に入射する光束の波長λがλ＝λ１である場合と、λ＝λ２である場合と、λ＝λ３である場合とには、反射率を１［％］以下に抑えるようになっている。
レンズ本体５０２に対してレーザー光源２ａ，２ｂ側の光学機能面５６は、垂直に入射する光束の波長λがλ１≦λ≦λ３＋３０［ｎｍ］である場合には、反射率を１［％］以下に抑えるようになっている。
レンズ本体５０２に対して情報記録媒体側の光学機能面５７は、垂直に入射する光束の波長λがλ１≦λ≦λ１＋５０［ｎｍ］である場合と、λ２≦λ≦λ３＋３０［ｎｍ］とには、反射率を１［％］以下に抑えるようになっている。また、光学機能面５７は、前記波長λがλ１＋５０［ｎｍ］＜λ＜λ２の範囲内の或る波長である場合に、反射率が１［％］よりも大きい極大値を示すようになっている。
【０１９０】
以上の光ピックアップ装置１Ｘの動作は、上記第３の実施の形態における光ピックアップ装置１Ｂと同様である。
この光ピックアップ装置１Ｘによれば、光学機能面５４，５５に垂直に入射する光束の波長λがλ＝λ１である場合と、λ＝λ２である場合と、λ＝λ３である場合とには、光学機能面５４，５５における反射率が１［％］以下であり、光学機能面５６に垂直に入射する光束の波長λがλ１≦λ≦λ３＋３０［ｎｍ］である場合には、光学機能面５６における反射率が１［％］以下であり、光学機能面５７に垂直に入射する光束の波長λがλ１≦λ≦λ１＋５０［ｎｍ］である場合と、λ２≦λ≦λ３＋３０［ｎｍ］である場合とには、光学機能面５７における反射率が１［％］以下であるので、これらの帯域内の波長に対しては反射を防止することができる。また、光学機能面５７においては、波長λがλ１＋５０［ｎｍ］＜λ＜λ２の範囲内の或る波長である場合に、反射率が１［％］よりも大きい極大値を示す、つまり反射防止機能が低下するので、従来と異なり、第１光束と第２光束と第３光束とに対する反射防止機能を損なうことなく、反射防止膜５１Ｘの層数を少なくすることができる。従って、生産コストを低廉化することができるとともに、反射防止膜５１Ｘの層と層との間に水分が浸透することによる分光特性の変化を抑えることができる。
また、レンズ本体５０が光学プラスチック製である場合であっても、反射防止膜５１Ｘの応力によって反射防止膜５１Ｘにクラックが発生したり、反射防止膜５１Ｘとレンズ本体５０との密着性が低下したりすることを防ぐことができる、つまり耐環境性を向上させることができる。
【０１９１】
なお、上記第１〜第２３の実施の形態においては、対物レンズ５，５Ａ〜５Ｘの開口数を０．６５として説明したが、０．８５〜０．９としても良い。この場合には、情報記録媒体として、保護基板厚０．１ｍｍのブルーレイディスクをＡＯＤ１００に代えて用いることができる。
また、上記第１〜第１２，第１４〜第２２の実施の形態においては、対物レンズは１つのレンズ本体と、レンズ本体の両面に設けられた反射防止膜とを備えるものとして説明したが、２つ以上のレンズ本体と、各レンズ本体の表面に設けられた反射防止膜とを備えるものとしても良い。
また、上記第１〜２３の実施の形態においては、光学素子を対物レンズ５として説明したが、ビームシュリンカーやビームエキスパンダーとしても良い。
【実施例】
【０１９２】
以下に、実施例および比較例を挙げることにより、本発明をさらに具体的に説明する。なお、以下の実施例において波長λ１は４０５［ｎｍ］、λ２は６５０［ｎｍ］、λ３は７８０［ｎｍ］であるものとする。
【０１９３】
＜実施例１＞
実施例１では、上記第１の実施の形態における対物レンズ５の反射防止膜５１を、表１に示すように２層で構成した。なお、レンズ本体はＢＫ７（商品名：ショットグラス社製）で形成した。
【０１９４】
【表１】
2005038581.tif 000003
【０１９５】
この対物レンズ５の光学機能面５２，５３における反射率と入射光線の波長との関係を測定した結果、光学機能面５２，５３の反射率は、図５に示すように、前記波長λ１と波長λ２との間で２［％］以上の極大値を示すものの、波長λ１，λ２付近で１［％］以下となって極小値を示していた。
【０１９６】
このことから、本実施例１の対物レンズ５は波長λ１の第１光束と、波長λ２の第２光束とに対して反射防止機能を有しており、透過光量の低下を防ぐことによって記録再生の確実性を高められることが分かる。
【０１９７】
＜実施例２＞
実施例２では、上記第２の実施の形態における対物レンズ５Ａの反射防止膜５１Ａを、表２に示すように３層で構成した。
【０１９８】
【表２】
2005038581.tif 000004
【０１９９】
この対物レンズ５Ａの光学機能面５２Ａ，５３Ａにおける反射率と入射光線の波長との関係を測定した。
測定の結果、対物レンズ５Ａの光学機能面５２Ａ，５３Ａにおける反射率は、図６に示すように、前記波長λ１と波長λ２との間で２［％］以上の極大値を示すものの、波長λ１，λ２を含む広帯域の波長範囲で１［％］以下となっていた。
このことから、本実施例２の対物レンズ５Ａは波長λ１の第１光束と波長λ２の第２光束とに対して反射防止機能を有しており、透過光量の低下を防ぐことによって記録再生の確実性を高められることが分かる。
【０２００】
＜実施例３＞
実施例３では、上記第３の実施の形態における対物レンズ５Ｂの反射防止膜５１Ｂを、表３に示すように４層で構成した。
【０２０１】
【表３】
2005038581.tif 000005
【０２０２】
この対物レンズ５Ｂの光学機能面５２Ｂ，５３Ｂにおける反射率と入射光線の波長との関係を測定した結果、光学機能面５２Ｂ，５３Ｂの反射率は、図７に示すように、前記波長λ１と波長λ２との間で２［％］以上の極大値を示すものの波長λ１，λ２，λ３の付近で１［％］以下となっていた。
【０２０３】
このことから、本実施例３の対物レンズ５Ｂは波長λ１の第１光束と、波長λ２の第２光束と、波長λ３の第３光束とに対して反射防止機能を有しており、透過光量の低下を防ぐことによって記録再生の確実性を高められることが分かる。
【０２０４】
＜実施例４＞
実施例４では、上記第３の実施の形態における対物レンズ５Ｂの反射防止膜５１Ｂを、表４に示すように６層で構成した。
【０２０５】
【表４】
2005038581.tif 000006
【０２０６】
この対物レンズ５Ｂの光学機能面５２Ｂ，５３Ｂにおける反射率と入射光線の波長との関係を測定した結果、光学機能面５２Ｂ，５３Ｂの反射率は、図８に示すように、前記波長λ１と波長λ２との間で２［％］以上の極大値を示すものの波長λ１，λ２，λ３の付近で１［％］以下となっていた。
このことから、本実施例４の対物レンズ５Ｂは波長λ１の第１光束と、波長λ２の第２光束と、波長λ３の第３光束とに対して反射防止機能を有しており、透過光量の低下を防ぐことによって記録再生の確実性を高められることが分かる。
【０２０７】
＜実施例５＞
実施例５では、上記第４，５，６の実施の形態における対物レンズ５Ｃを、いわゆる２枚玉構成のレンズとして表５に示すように構成した。なお、２枚玉構成のレンズとは、２つのレンズ本体を備えるものである。この対物レンズ５Ｃの焦点距離は、波長４０８［ｎｍ］の光束に対して２．２［ｍｍ］となっていた。
【０２０８】
【表５】
2005038581.tif 000007
ここで、表５中、Ｓ１〜Ｓ４はそれぞれ対物レンズ５Ｃの光学機能面であり、レーザー光源２ａ，２ｂからＡＯＤ１００等の情報記録媒体に向かってＳ１〜Ｓ４の順に位置している。
【０２０９】
より詳細には、光学機能面Ｓ１，Ｓ２は、上記表１に示す２層構成の反射防止膜によって形成した。また、光学機能面Ｓ３，Ｓ４は、表６に示す７層構成の反射防止膜によって形成した。
【０２１０】
【表６】
2005038581.tif 000008
【０２１１】
この対物レンズ５Ｃの透過率を測定した結果、４０８［ｎｍ］の波長の光束に対する透過率は９８［％］、６５８［ｎｍ］の波長の光束に対する透過率は９８［％］と、良好な値を示した。
また、この対物レンズ５Ｃの光学機能面Ｓ１，Ｓ２における反射率と入射光線の波長との関係を測定した結果、光学機能面Ｓ１，Ｓ２の反射率は、図５に示すように、波長λ１＋１５[ｎｍ]と波長λ２との間で１［％］以上の極大値を示すものの、波長λ１，λ２の付近で１［％］以下となっていた。
また、この対物レンズ５Ｃの光学機能面Ｓ３，Ｓ４における反射率と入射光線の波長との関係を測定した結果、光学機能面Ｓ３，Ｓ４の反射率は、図９に示すように、波長λ１＋５０[ｎｍ]と波長λ２との間で１［％］以上の極大値を示すものの、波長λ１，λ２の付近で１［％］以下となっていた。
このことから、本実施例５における対物レンズ５Ｃは、少ない層数の反射防止膜５１Ｃによって第１、第２光束に対して反射防止機能を有しており、透過光量の低下を防ぐことによって記録再生の確実性を高められることが分かる。
【０２１２】
＜実施例６＞
実施例６では、上記第１４，１５，１６の実施の形態における対物レンズ５Ｏを、いわゆる２枚玉構成のレンズとして上記表５に示すように構成した。
【０２１３】
より詳細には、光学機能面Ｓ１，Ｓ２は、上記表４に示す６層構成の反射防止膜によって形成した。また、光学機能面Ｓ３，Ｓ４は、上記表６に示す７層構成の反射防止膜によって形成した。
【０２１４】
この対物レンズ５Ｏの透過率を測定した結果、４０８［ｎｍ］の波長の光束に対する透過率は９８［％］、６５８［ｎｍ］の波長の光束に対する透過率は９８［％］、７８５［ｎｍ］の波長の光束に対する透過率は９７［％］と、良好な値を示した。
また、この対物レンズ５Ｏの光学機能面Ｓ１，Ｓ２における反射率と入射光線の波長との関係を測定した結果、光学機能面Ｓ１，Ｓ２の反射率は、図８に示すように、波長λ１＋１５[ｎｍ]と波長λ２との間で１［％］以上の極大値を示すものの、波長λ１，λ２，λ３の付近で１［％］以下となっていた。
また、この対物レンズ５Ｏの光学機能面Ｓ３，Ｓ４における反射率と入射光線の波長との関係を測定した結果、光学機能面Ｓ３，Ｓ４の反射率は、図９に示すように、波長λ１＋５０[ｎｍ]と波長λ２との間で１［％］以上の極大値を示すものの、波長λ１，λ２，λ３の付近で１［％］以下となっていた。
このことから、本実施例６における対物レンズ５Ｏは、少ない層数の反射防止膜５１Ｏによって第１〜第３光束に対して反射防止機能を有しており、透過光量の低下を防ぐことによって記録再生の確実性を高められることが分かる。
【０２１５】
＜実施例７＞
実施例７では、上記第７，９，１０，１１，１３の実施の形態における対物レンズ５Ｆ，５Ｉ，５Ｊ，５Ｋを、いわゆる２枚玉構成のレンズとして上記表５に示すように構成した。
【０２１６】
より詳細には、光学機能面Ｓ１，Ｓ２は、上記表１に示す２層構成の反射防止膜によって形成した。また、光学機能面Ｓ３は、表７に示す５層構成の反射防止膜によって構成した。また、光学機能面Ｓ４は、上記表６に示す７層構成の反射防止膜によって形成した。
【０２１７】
【表７】
2005038581.tif 000009
【０２１８】
この対物レンズの透過率を測定した結果、４０８［ｎｍ］の波長の光束に対する透過率は９８［％］、６５８［ｎｍ］の波長の光束に対する透過率は９８［％］と、良好な値を示した。
また、この対物レンズ５Ｆ，５Ｉ，５Ｊ，５Ｋの光学機能面Ｓ１，Ｓ２における反射率と入射光線の波長との関係を測定した結果、光学機能面Ｓ１，Ｓ２の反射率は、図５に示すように、波長λ１＋１５[ｎｍ]と波長λ２との間で１［％］以上の極大値を示すものの、前記波長λ１，λ２付近で１［％］以下となり、極小値を示していた。
また、光学機能面Ｓ３における反射率と入射光線の波長との関係を測定した結果、光学機能面Ｓ３の反射率は、図１０に示すように、波長λ１，λ２の付近で１．５［％］以下となっていた。
また、光学機能面Ｓ４における反射率と入射光線の波長との関係を測定した結果、光学機能面Ｓ４の反射率は、図９に示すように、波長λ１＋５０[ｎｍ]と波長λ２との間で１［％］以上の極大値を示すものの、波長λ１，λ２の付近で１［％］以下となっていた。
このことから、本実施例７における対物レンズは、少ない層数の反射防止膜によって第１、第２光束に対して反射防止機能を有しており、透過光量の低下を防ぐことによって記録再生の確実性を高められることが分かる。
【０２１９】
＜実施例８＞
実施例８では、上記第１７，１９，２０，２１，２３の実施の形態における対物レンズ５Ｑ，５Ｔ，５Ｕ，５Ｗを、いわゆる２枚玉構成のレンズとして上記表５に示すように構成した。
【０２２０】
より詳細には、光学機能面Ｓ１，Ｓ２は、上記表４に示す６層構成の反射防止膜によって形成した。また、光学機能面Ｓ３は、表８に示す９層構成の反射防止膜によって形成した。また、光学機能面Ｓ４は、上記表６に示す７層構成の反射防止膜によって形成した。
【０２２１】
【表８】
2005038581.tif 000010
【０２２２】
この対物レンズ５Ｑ，５Ｔ，５Ｕ，５Ｗの透過率を測定した結果、４０８［ｎｍ］の波長の光束に対する透過率は９８［％］、６５８［ｎｍ］の波長の光束に対する透過率は９８［％］、７８５［ｎｍ］の波長の光束に対する透過率は９７［％］と、良好な値を示した。
また、この対物レンズ５Ｑ，５Ｔ，５Ｕ，５Ｗの光学機能面Ｓ１，Ｓ２における反射率と入射光線の波長との関係を測定した結果、光学機能面Ｓ１，Ｓ２の反射率は、図８に示すように、波長λ１＋１５[ｎｍ]と波長λ２との間で１［％］以上の極大値を示すものの、波長λ１，λ２，λ３の付近で１［％］以下となっていた。
また、光学機能面Ｓ３における反射率と入射光線の波長との関係を測定した結果、光学機能面Ｓ３の反射率は、図１１に示すように、波長λ１，λ２，λ３の付近で１．５［％］以下となっていた。
また、光学機能面Ｓ４における反射率と入射光線の波長との関係を測定した結果、光学機能面Ｓ４の反射率は、図９に示すように、波長λ１＋５０[ｎｍ]と波長λ２との間で１［％］以上の極大値を示すものの、波長λ１，λ２，λ３の付近で１［％］以下となっていた。
このことから、本実施例８における対物レンズ５Ｑ，５Ｔ，５Ｕ，５Ｗは、少ない層数の反射防止膜５１Ｑ，５１Ｔ，５１Ｕ，５１Ｗによって第１〜第３光束に対して反射防止機能を有しており、透過光量の低下を防ぐことによって記録再生の確実性を高められることが分かる。
【０２２３】
＜実施例９＞
実施例９では、上記第５の実施の形態における対物レンズ５Ｄを、いわゆる１枚玉レンズとして表９に示すように構成した。この対物レンズ５Ｅの焦点距離は、波長４０５［ｎｍ］の光束に対して２．０［ｍｍ］となっていた。
【０２２４】
【表９】
2005038581.tif 000011
ここで、表９中、Ｓ１，Ｓ２はそれぞれ対物レンズ５Ｄの光学機能面であり、レンズ本体５０に対して、Ｓ１はレーザー光源２ａ，２ｂ側に、Ｓ２はＡＯＤ１００等の情報記録媒体側に位置している。
【０２２５】
より詳細には、光学機能面Ｓ１，Ｓ２は、上記表６に示す７層構成の反射防止膜によって形成した。
【０２２６】
この対物レンズ５Ｄの透過率を測定した結果、４０８［ｎｍ］の波長の光束に対する透過率は９８［％］、６５８［ｎｍ］の波長の光束に対する透過率は９８［％］と、良好な値を示した。
また、この対物レンズ５Ｄの光学機能面Ｓ１，Ｓ２における反射率と入射光線の波長との関係を測定した結果、光学機能面Ｓ１，Ｓ２の反射率は、図９に示すように、波長λ１＋５０[ｎｍ]と波長λ２との間で１［％］以上の極大値を示すものの、波長λ１，λ２の付近で１［％］以下となっていた。
このことから、本実施例９における対物レンズ５Ｄは、少ない層数の反射防止膜５１Ｄによって第１、第２光束に対して反射防止機能を有しており、透過光量の低下を防ぐことによって記録再生の確実性を高められることが分かる。
【０２２７】
＜実施例１０＞
実施例１０では、上記第１５の実施の形態における対物レンズ５Ｏを、いわゆる１枚玉レンズとして上記表９に示すように構成した。
【０２２８】
より詳細には、光学機能面Ｓ１，Ｓ２は、上記表６に示す７層構成の反射防止膜によって形成した。
【０２２９】
この対物レンズ５Ｏの透過率を測定した結果、４０８［ｎｍ］の波長の光束に対する透過率は９８［％］、６５８［ｎｍ］の波長の光束に対する透過率は９８［％］、７８５［ｎｍ］の波長の光束に対する透過率は９７［％］と、良好な値を示した。
また、この対物レンズ５Ｏの光学機能面Ｓ１，Ｓ２における反射率と入射光線の波長との関係を測定した結果、光学機能面Ｓ１，Ｓ２の反射率は、図９に示すように、波長λ１＋５０[ｎｍ]と波長λ２との間で１［％］以上の極大値を示すものの、波長λ１，λ２，λ３の付近で１［％］以下となっていた。
このことから、本実施例１０における対物レンズ５Ｏは、少ない層数の反射防止膜５１Ｏによって第１〜第３光束に対して反射防止機能を有しており、透過光量の低下を防ぐことによって記録再生の確実性を高められることが分かる。
【０２３０】
＜実施例１１＞
実施例１１では、上記第１１，１２の実施の形態における対物レンズ５Ｋを、いわゆる１枚玉レンズとして上記表９に示すように構成した。
【０２３１】
より詳細には、光学機能面Ｓ１は上記表７に示す５層構成の反射防止膜によって形成し、Ｓ２は上記表６に示す７層構成の反射防止膜によって形成した。
【０２３２】
この対物レンズ５Ｋの透過率を測定した結果、４０８［ｎｍ］の波長の光束に対する透過率は９８［％］、６５８［ｎｍ］の波長の光束に対する透過率は９８［％］と、良好な値を示した。
また、この対物レンズ５Ｋの光学機能面Ｓ１における反射率と入射光線の波長との関係を測定した結果、光学機能面Ｓ１の反射率は、図１０に示すように、波長λ１＋１５[ｎｍ]と波長λ２との間で１［％］以上の極大値を示すものの、波長λ１，λ２の付近で１［％］以下となっていた。
また、光学機能面Ｓ２における反射率と入射光線の波長との関係を測定した結果、光学機能面Ｓ２の反射率は、図９に示すように、波長λ１＋１５[ｎｍ]と波長λ２との間で１［％］以上の極大値を示すものの、波長λ１，λ２の付近で１［％］以下となっていた。
このことから、本実施例１１における対物レンズ５Ｋは、少ない層数の反射防止膜５１Ｋによって第１、第２光束に対して反射防止機能を有しており、透過光量の低下を防ぐことによって記録再生の確実性を高められることが分かる。
【０２３３】
＜実施例１２＞
実施例１２では、上記第２１，２２の実施の形態における対物レンズ５Ｖを、いわゆる１枚玉レンズとして上記表９に示すように構成した。
【０２３４】
より詳細には、光学機能面Ｓ１は上記表８に示す９層構成の反射防止膜によって形成し、Ｓ２は上記表６に示す７層構成の反射防止膜によって形成した。
【０２３５】
この対物レンズ５Ｖの透過率を測定した結果、４０８［ｎｍ］の波長の光束に対する透過率は９８［％］、６５８［ｎｍ］の波長の光束に対する透過率は９８［％］、７８５［ｎｍ］の波長の光束に対する透過率は９７［％］と、良好な値を示した。
また、この対物レンズ５Ｖの光学機能面Ｓ１における反射率と入射光線の波長との関係を測定した結果、光学機能面Ｓ１の反射率は、図１１に示すように、波長λ１，λ２，λ３の付近で１［％］以下となっていた。
また、光学機能面Ｓ２における反射率と入射光線の波長との関係を測定した結果、光学機能面Ｓ２の反射率は、図９に示すように、波長λ１＋１５[ｎｍ]と波長λ２との間で１［％］以上の極大値を示すものの、波長λ１，λ２，λ３の付近で１［％］以下となっていた。
このことから、本実施例１２における対物レンズ５Ｖは、少ない層数の反射防止膜５１Ｖによって第１〜第３光束に対して反射防止機能を有しており、透過光量の低下を防ぐことによって記録再生の確実性を高められることが分かる。
【０２３６】
＜実施例１３＞
実施例１３では、上記第１５の実施の形態における対物レンズ５Ｗをいわゆる１枚玉レンズとし、光学機能面Ｓ１，Ｓ２は表１１に示す１０層構成の反射防止膜によって形成した。反射防止膜の｛（前記有効径内での最大膜厚）−（前記有効径内での最小膜厚）｝／平均膜厚の値は５［％］以下とし、膜厚分布を均一とした。
【０２３７】
【表１０】
2005038581.tif 000012
【０２３８】
この対物レンズ５Ｗを用いた光ピックアップ装置１Ｗにおいては、第１〜第３光束によって記録再生を確実に行うことができた。また、この対物レンズ５Ｗにおける第１〜第３光束のＰ偏光とＳ偏光との透過率を測定したところ、表１０に示すようにほぼ等しくなった。
【表１１】
2005038581.tif 000013
【０２３９】
また、この対物レンズ５Ｗの光学機能面Ｓ１，Ｓ２における反射率と入射光線の波長との関係を測定した結果、光学機能面Ｓ１，Ｓ２の反射率は、図１２に示すように、波長λ１＋５０[ｎｍ]と波長λ２との間で１［％］以上の極大値を示すものの、波長λ１，λ２，λ３の付近で１［％］以下となっていた。
【０２４０】
このことから、本実施例１３における対物レンズ５Ｗは、少ない層数の反射防止膜５１Ｗによって第１〜第３光束に対して反射防止機能を有しており、透過光量の低下を防ぐことによって記録再生の確実性を高められることが分かる。また、Ｐ偏光とＳ偏光との透過率の乖離に起因して光検出器の入射光量が減少することがないため、記録再生の確実性をより高められることが分かる。
【０２４１】
＜実施例１４＞
実施例１４では、上記第２２の実施の形態における対物レンズ５Ｗをいわゆる１枚玉レンズとし、光学機能面Ｓ１は表１２に示す９層構成の反射防止膜によって形成し、光学機能面Ｓ２は表１３に示す９層構成の反射防止膜によって形成した。反射防止膜の｛（前記有効径内での最大膜厚）−（前記有効径内での最小膜厚）｝／平均膜厚の値は５［％］以下とし、膜厚分布を均一とした。
【０２４２】
【表１２】
2005038581.tif 000014
【表１３】
2005038581.tif 000015
【０２４３】
この対物レンズ５Ｗを用いた光ピックアップ装置１Ｗにおいては、第１〜第３光束によって記録再生を確実に行うことができた。
また、この対物レンズ５Ｗの光学機能面Ｓ１における反射率と入射光線の波長との関係を測定した結果、光学機能面Ｓ１の反射率は、図１３に示すように、波長λ１＋５０[ｎｍ]と波長λ２との間で１［％］以上の極大値を示すものの、波長λ１，λ２，λ３の付近で１［％］以下となっていた。
また、光学機能面Ｓ２における反射率と入射光線の波長との関係を測定した結果、光学機能面Ｓ２の反射率は、図１４に示すように、波長λ１＋５０[ｎｍ]と波長λ２との間で１［％］以上の極大値を示すものの、波長λ１，λ２，λ３の付近で１［％］以下となっていた。
【０２４４】
このことから、本実施例１４における対物レンズ５Ｗは、少ない層数の反射防止膜５１Ｗによって第１〜第３光束に対して反射防止機能を有しており、透過光量の低下を防ぐことによって記録再生の確実性を高められることが分かる。
【０２４５】
＜実施例１５＞
実施例１５では、上記第２２の実施の形態における対物レンズ５Ｗをいわゆる１枚玉レンズとし、光学機能面Ｓ１は上記表１２に示す９層構成の反射防止膜によって形成し、光学機能面Ｓ２は上記表１３に示す９層構成の反射防止膜によって形成した。反射防止膜の｛（前記有効径内での最大膜厚）−（前記有効径内での最小膜厚）｝／平均膜厚の値は５［％］より大きくし、膜厚分布を不均一とした。
【０２４６】
この対物レンズ５Ｗの透過率を測定したところ、上記実施例１４の対物レンズ５Ｗよりも若干透過率が低かったが、本実施例１５の対物レンズ５Ｗを用いた光ピックアップ装置１Ｗにおいても、第１〜第３光束によって記録再生を確実に行うことができた。
【０２４７】
このことから、本実施例１５における対物レンズ５Ｗは、少ない層数の反射防止膜５１Ｗによって第１〜第３光束に対して反射防止機能を有しており、透過光量の低下を防ぐことによって記録再生の確実性を高められることが分かる。
【０２４８】
＜実施例１６＞
実施例１６では、上記第１４，１５，１６の実施の形態における対物レンズ５Ｘをいわゆる２枚玉レンズとし、光学機能面Ｓ１，Ｓ２は上記表４に示す６層構成の反射防止膜によって形成し、光学機能面Ｓ３，Ｓ４は上記表１１に示す１０層構成の反射防止膜によって形成した。反射防止膜の｛（前記有効径内での最大膜厚）−（前記有効径内での最小膜厚）｝／平均膜厚の値は５［％］以下とし、膜厚分布を均一とした。
【０２４９】
この対物レンズ５Ｘを用いた光ピックアップ装置１Ｘにおいては、第１〜第３光束によって記録再生を確実に行うことができた。また、この対物レンズ５Ｘにおける第１〜第３光束のＰ偏光とＳ偏光との透過率を測定したところ、表１４に示すようにほぼ等しくなった。
【表１４】
2005038581.tif 000016
【０２５０】
また、この対物レンズ５Ｘの光学機能面Ｓ１，Ｓ２における反射率と入射光線の波長との関係を測定した結果、光学機能面Ｓ１，Ｓ２の反射率は、図８に示すように、波長λ１＋１５[ｎｍ]と波長λ２との間で１［％］以上の極大値を示すものの、波長λ１，λ２，λ３の付近で１［％］以下となっていた。
また、光学機能面Ｓ３，Ｓ４における反射率と入射光線の波長との関係を測定した結果、光学機能面Ｓ３，Ｓ４の反射率は、図１２に示すように、波長λ１＋５０[ｎｍ]と波長λ２との間で１［％］以上の極大値を示すものの、波長λ１，λ２，λ３の付近で１［％］以下となっていた。
【０２５１】
このことから、本実施例１６における対物レンズ５Ｘは、少ない層数の反射防止膜５１Ｘによって第１〜第３光束に対して反射防止機能を有しており、透過光量の低下を防ぐことによって記録再生の確実性を高められることが分かる。また、Ｐ偏光とＳ偏光との透過率の乖離に起因して光検出器の入射光量が減少することがないため、記録再生の確実性をより高められることが分かる。
【０２５２】
＜実施例１７＞
実施例１７では、上記第２３の実施の形態における対物レンズ５Ｘをいわゆる２枚玉レンズとし、光学機能面Ｓ１，Ｓ２は上記表４に示す６層構成の反射防止膜によって形成し、光学機能面Ｓ３は上記表１２に示す９層構成の反射防止膜によって形成し、光学機能面Ｓ４は上記表１３に示す９層構成の反射防止膜によって形成した。反射防止膜の｛（前記有効径内での最大膜厚）−（前記有効径内での最小膜厚）｝／平均膜厚の値は５［％］以下とし、膜厚分布を均一とした。
【０２５３】
この対物レンズ５Ｘを用いた光ピックアップ装置１Ｘにおいては、第１〜第３光束によって記録再生を確実に行うことができた。
また、この対物レンズ５Ｘの光学機能面Ｓ１，Ｓ２における反射率と入射光線の波長との関係を測定した結果、光学機能面Ｓ１，Ｓ２の反射率は、図８に示すように、波長λ１と波長λ２との間で１［％］以上の極大値を示すものの、波長λ１，λ２，λ３の付近で１［％］以下となっていた。
また、光学機能面Ｓ３における反射率と入射光線の波長との関係を測定した結果、光学機能面Ｓ３の反射率は、図１３に示すように、波長λ１，λ２，λ３の付近で１［％］以下となっていた。
また、光学機能面Ｓ４における反射率と入射光線の波長との関係を測定した結果、光学機能面Ｓ４の反射率は、図１４に示すように、波長λ１＋５０[ｎｍ]と波長λ２との間で１［％］以上の極大値を示すものの、波長λ１，λ２，λ３の付近で１［％］以下となっていた。
【０２５４】
このことから、本実施例１７における対物レンズ５Ｘは、少ない層数の反射防止膜５１Ｘによって第１〜第３光束に対して反射防止機能を有しており、透過光量の低下を防ぐことによって記録再生の確実性を高められることが分かる。
【０２５５】
＜実施例１８＞
実施例１８では、上記第２３の実施の形態における対物レンズ５Ｘをいわゆる２枚玉レンズとし、光学機能面Ｓ１，Ｓ２は上記表４に示す６層構成の反射防止膜によって形成し、光学機能面Ｓ３は上記表１２に示す９層構成の反射防止膜によって形成し、光学機能面Ｓ４は上記表１３に示す９層構成の反射防止膜によって形成した。反射防止膜の｛（前記有効径内での最大膜厚）−（前記有効径内での最小膜厚）｝／平均膜厚の値は５［％］より大きくし、膜厚分布を不均一とした。
【０２５６】
この対物レンズ５Ｘの透過率を測定したところ、上記実施例１７の対物レンズ５Ｘよりも若干透過率が低かったが、本実施例１８の対物レンズ５Ｘを用いた光ピックアップ装置１Ｘにおいても、第１〜第３光束によって記録再生を確実に行うことができた。
また、この対物レンズ５Ｘの光学機能面Ｓ１，Ｓ２における反射率と入射光線の波長との関係を測定した結果、光学機能面Ｓ１，Ｓ２の反射率は、図８に示すように、波長λ１と波長λ２との間で１［％］以上の極大値を示すものの、波長λ１，λ２，λ３の付近で１［％］以下となっていた。
また、光学機能面Ｓ３における反射率と入射光線の波長との関係を測定した結果、光学機能面Ｓ３の反射率は、図１３に示すように、波長λ１，λ２，λ３の付近で１［％］以下となっていた。
また、光学機能面Ｓ４における反射率と入射光線の波長との関係を測定した結果、光学機能面Ｓ４の反射率は、図１４に示すように、波長λ１＋５０[ｎｍ]と波長λ２との間で１［％］以上の極大値を示すものの、波長λ１，λ２，λ３の付近で１［％］以下となっていた。
【０２５７】
このことから、本実施例１８における対物レンズ５Ｘは、少ない層数の反射防止膜５１Ｘによって第１〜第３光束に対して反射防止機能を有しており、透過光量の低下を防ぐことによって記録再生の確実性を高められることが分かる。
【図面の簡単な説明】
【０２５８】
【図１】本発明に係る光ピックアップ装置の概略構成を示す図である。
【図２】本発明に係る対物レンズを示す縦断面図である。
【図３】本発明に係る光ピックアップ装置の他の実施の形態の概略構成を示す図である。
【図４】本発明に係る対物レンズの他の実施の形態を示す縦断面図である。
【図５】表１の反射防止膜によって形成される光学機能面における分光反射率曲線を示す図である。
【図６】表２の反射防止膜によって形成される光学機能面における分光反射率曲線を示す図である。
【図７】表３の反射防止膜によって形成される光学機能面における分光反射率曲線を示す図である。
【図８】表４の反射防止膜によって形成される光学機能面における分光反射率曲線を示す図である。
【図９】表６の反射防止膜によって形成される光学機能面における分光反射率曲線を示す図である。
【図１０】表７の反射防止膜によって形成される光学機能面における分光反射率曲線を示す図である。
【図１１】表８の反射防止膜によって形成される光学機能面における分光反射率曲線を示す図である。
【図１２】表１１の反射防止膜によって形成される光学機能面における分光反射率曲線を示す図である。
【図１３】表１２の反射防止膜によって形成される光学機能面における分光反射率曲線を示す図である。
【図１４】表１３の反射防止膜によって形成される光学機能面における分光反射率曲線を示す図である。
【符号の説明】
【０２５９】
１，１Ａ〜１Ｘ  光ピックアップ装置
２ａ〜２ｃ  レーザー光源
５，５Ａ〜５Ｘ  対物レンズ（光学素子）
５０  レンズ本体
５１，５１Ａ〜５１Ｘ  反射防止膜
５２，５２Ａ〜５２Ｘ，５３，５３Ａ〜５３Ｘ  光学機能面
５０１  レンズ本体（第１光学素子本体）
５０２  レンズ本体（第２光学素子本体）
【図１】
2005038581.tif 000017
【図２】
2005038581.tif 000018
【図３】
2005038581.tif 000019
【図４】
2005038581.tif 000020
【図５】
2005038581.tif 000021
【図６】
2005038581.tif 000022
【図７】
2005038581.tif 000023
【図８】
2005038581.tif 000024
【図９】
2005038581.tif 000025
【図１０】
2005038581.tif 000026
【図１１】
2005038581.tif 000027
【図１２】
2005038581.tif 000028
【図１３】
2005038581.tif 000029
【図１４】
2005038581.tif 000030